(57)【特許請求の範囲】
【請求項１】
成分Ａとして式（１）で表される化合物から選択された少なくとも１つの化合物を含有し、式（１−３）で表される化合物、式（１−６）で表される化合物、式（１−７）で表される化合物、式（１−８）で表される化合物、式（１−９）で表される化合物、式（１−１２）で表される化合物、および式（１−１３）で表される化合物の割合の合計が、液晶組成物の質量に基づいて２０質量％以上であり、重合性化合物および重合性化合物が重合した重合物を含有しない、視野角調整素子用液晶組成物。
0006806227.tif 000067
0006806227.tif 000068
式（１）、式（１−３）、式（１−６）、式（１−７）、式（１−８）、式（１−９）、式（１−１２）、および式（１−１３）において、Ｒ１ａおよびＲ１ｂは、炭素数１から１２のアルキル、炭素数１から１２のアルコキシ、炭素数２から１２のアルケニル、または少なくとも１つの水素がフッ素または塩素で置き換えられた炭素数２から１２のアルケニルであり；環Ａ１および環Ｂ１は、１，４−シクロヘキシレン、１，４−フェニレン、２−フルオロ−１，４−フェニレン、２，５−ジフルオロ−１，４−フェニレン、またはピリミジン−２，５−ジイルであり；Ｚ１は、単結合、エチレン、ビニレン、エチニレン、メチレンオキシ、またはカルボニルオキシであり；ａ１は、１、２、または３である。
【請求項２】
波長５８９ｎｍにおける光学異方性（２５℃で測定）が０．１５から０．２５の範囲である、請求項１に記載の視野角調整素子用液晶組成物。
【請求項３】
成分Ａの割合が２０質量％から９０質量％の範囲である、請求項１または２に記載の視野角調整素子用液晶組成物。
【請求項４】
成分Ｂとして式（２）で表される化合物から選択された少なくとも１つの化合物を含有する、請求項１から３のいずれか１項に記載の視野角調整素子用液晶組成物。
0006806227.tif 000069
式（２）において、Ｒ２は、炭素数１から１２のアルキル、炭素数１から１２のアルコキシ、または炭素数２から１２のアルケニルであり；環Ａ２は、１，４−シクロヘキシレン、１，４−フェニレン、２−フルオロ−１，４−フェニレン、２，３−ジフルオロ−１，４−フェニレン、２，６−ジフルオロ−１，４−フェニレン、ピリミジン−２，５−ジイル、１，３−ジオキサン−２，５−ジイル、またはテトラヒドロピラン−２，５−ジイルであり；Ｚ２は、単結合、エチレン、ビニレン、カルボニルオキシ、またはジフルオロメチレンオキシであり；Ｘ２ａおよびＸ２ｂは、水素またはフッ素であり；Ｙ２は、フッ素、塩素、シアノ、少なくとも１つの水素がフッ素または塩素で置き換えられた炭素数１から１２のアルキル、少なくとも１つの水素がフッ素または塩素で置き換えられた炭素数１から１２のアルコキシ、または少なくとも１つの水素がフッ素または塩素で置き換えられた炭素数２から１２のアルケニルオキシであり；ａ２は、１、２、３、または４である。
【請求項５】
成分Ｂとして式（２−１）から式（２−３９）で表される化合物から選択された少なくとも１つの化合物を含有する、請求項１から４のいずれか１項に記載の視野角調整素子用液晶組成物。
0006806227.tif 000070
0006806227.tif 000071
0006806227.tif 000072
0006806227.tif 000073
0006806227.tif 000074
式（２−１）から式（２−３９）において、Ｒ２は、炭素数１から１２のアルキル、炭素数１から１２のアルコキシ、または炭素数２から１２のアルケニルであり；Ｘ２ａおよびＸ２ｂは、水素またはフッ素である。
【請求項６】
成分Ｂの割合が５質量％から９０質量％の範囲である、請求項４または５に記載の視野角調整素子用液晶組成物。
【請求項７】
成分Ｃとして式（３）で表される化合物から選択された少なくとも１つの化合物を含有する、請求項１から６のいずれか１項に記載の視野角調整素子用液晶組成物。
0006806227.tif 000075
式（３）において、Ｒ３ａおよびＲ３ｂは、水素、炭素数１から１２のアルキル、炭素数１から１２のアルコキシ、炭素数２から１２のアルケニル、または炭素数２から１２のアルケニルオキシであり；環Ａ３および環Ｃ３は、１，４−シクロヘキシレン、１，４−シクロヘキセニレン、テトラヒドロピラン−２，５−ジイル、１，４−フェニレン、少なくとも１つの水素がフッ素または塩素で置き換えられた１，４−フェニレン、ナフタレン−２，６−ジイル、少なくとも１つの水素がフッ素または塩素で置き換えられたナフタレン−２，６−ジイル、クロマン−２，６−ジイル、または少なくとも１つの水素がフッ素または塩素で置き換えられたクロマン−２，６−ジイルであり；環Ｂ３は、２，３−ジフルオロ−１，４−フェニレン、２−クロロ−３−フルオロ−１，４−フェニレン、２，３−ジフルオロ−５−メチル−１，４−フェニレン、３，４，５−トリフルオロナフタレン−２，６−ジイル、７，８−ジフルオロクロマン−２，６−ジイル、３，４，５，６−テトラフルオロフルオレン−２，７−ジイル、４，６−ジフルオロジベンゾフラン−３，７−ジイル、４，６−ジフルオロジベンゾチオフェン−３，７−ジイル、または１，１，６，７−テトラフルオロインダン−２，５−ジイルであり；Ｚ３ａおよびＺ３ｂは、単結合、エチレン、ビニレン、メチレンオキシ、またはカルボニルオキシであり；ａ３は、０、１、２、または３であり、ｂ３は０または１であり；そしてａ３とｂ３との和は３以下である。
【請求項８】
成分Ｃとして式（３−１）から式（３−３５）で表される化合物から選択された少なくとも１つの化合物を含有する、請求項１から７のいずれか１項に記載の視野角調整素子用液晶組成物。
0006806227.tif 000076
0006806227.tif 000077
0006806227.tif 000078
0006806227.tif 000079
式（３−１）から式（３−３５）において、Ｒ３ａおよびＲ３ｂは、水素、炭素数１から１２のアルキル、炭素数１から１２のアルコキシ、炭素数２から１２のアルケニル、または炭素数２から１２のアルケニルオキシである。
【請求項９】
液晶組成物の質量に基づいて、成分Ｃの割合が５質量％から９０質量％の範囲である、請求項７または８に記載の視野角調整素子用液晶組成物。
【請求項１０】
視野角スイッチング層と、前記視野角スイッチング層に電圧を印加するための一対の電極とを備え、前記視野角スイッチング層が、成分Ａとして式（１）で表される化合物から選択された少なくとも１つの化合物を含有し、式（１−３）で表される化合物、式（１−６）で表される化合物、式（１−７）で表される化合物、式（１−８）で表される化合物、式（１−９）で表される化合物、式（１−１２）で表される化合物、および式（１−１３）で表される化合物の割合の合計が、液晶組成物の質量に基づいて２０質量％以上であり、重合性化合物および重合性化合物が重合した重合物を含有しない視野角調整素子用液晶組成物を含む、視野角調整素子。
0006806227.tif 000080
0006806227.tif 000081
式（１）、式（１−３）、式（１−６）、式（１−７）、式（１−８）、式（１−９）、式（１−１２）、および式（１−１３）において、Ｒ１ａおよびＲ１ｂは、炭素数１から１２のアルキル、炭素数１から１２のアルコキシ、炭素数２から１２のアルケニル、または少なくとも１つの水素がフッ素または塩素で置き換えられた炭素数２から１２のアルケニルであり；環Ａ１および環Ｂ１は、１，４−シクロヘキシレン、１，４−フェニレン、２−フルオロ−１，４−フェニレン、２，５−ジフルオロ−１，４−フェニレン、またはピリミジン−２，５−ジイルであり；Ｚ１は、単結合、エチレン、ビニレン、エチニレン、メチレンオキシ、またはカルボニルオキシであり；ａ１は、１、２、または３である。
【請求項１１】
前記視野角調整素子用液晶組成物の波長５８９ｎｍにおける光学異方性（２５℃で測定）をΔｎとし、前記視野角スイッチング層の厚さをｄとしたとき、Δｎとｄの積（Δｎ×ｄ）が７００ｎｍ以上である、請求項１０に記載の視野角調整素子。
【請求項１２】
請求項１０または１１に記載の視野角調整素子を含む、視野角調整可能な表示装置。
【請求項１３】
請求項１０または１１に記載の視野角調整素子を含む、視野角調整可能な液晶表示装置。
【発明の詳細な説明】
【技術分野】
【０００１】
本発明は、視野角調整可能な素子の視野角スイッチング層に使用するための液晶組成物（視野角調整素子用液晶組成物）、この組成物を含有する視野角調整素子および視野角調整可能な表示装置などに関する。
【背景技術】
【０００２】
液晶表示装置を始めとする表示装置は、通常、視認者の位置が固定されず、あらゆる角度から表示画像を視認できること、すなわち、視野角が広いことが求められる。しかしながら、その一方で、秘密保持やプライバシー保護などの観点から、本人のみ、すなわち限定された、狭い角度範囲のみから表示画像を視認でき、その周囲からは表示画像を視認できないようにして、横からの覗き見を防止すること、すなわち、視野角が狭いことが求められる場合もある。
【０００３】
このように、近年、使用状況に応じて広視野角と狭視野角とに切り替え可能な、言い換えると、視野角を調整可能な表示装置が求められている。表示装置の視野角を調整する方法として、例えば、液晶組成物を含む層（液晶層）に印加する電圧を制御することによって、液晶分子の配向を制御し、視野角を制御・調整する方法が提案されている（特許文献１から３）。
【先行技術文献】
【特許文献】
【０００４】
【特許文献１】特開２０１８−０７２８１９号公報
【特許文献２】国際公開２００８−０１８２１２号
【特許文献３】米国特許出願公開第２００９−００２１６５７号明細書
【発明の概要】
【発明が解決しようとする課題】
【０００５】
本発明の課題は、優れた視野角調整機能を有し、広視野角と狭視野角とを良好に切り替え可能な表示装置が得られる視野角調整素子用液晶組成物を提供することである。別の課題は、視野角調整機能に優れ、広視野角と狭視野角とを良好に切り替え可能な視野角調整素子および視野角調整可能な表示装置を提供することである。
【課題を解決するための手段】
【０００６】
本発明は、成分Ａとして式（１）で表される化合物から選択された少なくとも１つの化合物を含有する、視野角調整素子用液晶組成物に関する。
0006806227.tif 000002
式（１）において、Ｒ１ａおよびＲ１ｂは、炭素数１から１２のアルキル、炭素数１から１２のアルコキシ、炭素数２から１２のアルケニル、または少なくとも１つの水素がフッ素または塩素で置き換えられた炭素数２から１２のアルケニルであり；環Ａ１および環Ｂ１は、１，４−シクロヘキシレン、１，４−フェニレン、２−フルオロ−１，４−フェニレン、２，５−ジフルオロ−１，４−フェニレン、またはピリミジン−２，５−ジイルであり；Ｚ１は、単結合、エチレン、ビニレン、エチニレン、メチレンオキシ、またはカルボニルオキシであり；ａ１は、１、２、または３である。
【０００７】
本発明は、また、この視野角調整素子用液晶組成物を含む視野角スイッチング層と、この視野角スイッチング層に電圧を印加するための一対の電極とを備えた視野角調整素子、および、これを含む視野角調整可能な液晶表示装置などの表示装置に関する。
【発明の効果】
【０００８】
本発明の長所は、優れた視野角調整機能を有し、広視野角と狭視野角とを良好に切り替え可能な表示装置が得られる視野角調整素子用液晶組成物を提供することである。別の長所は、視野角調整機能に優れ、広視野角と狭視野角とを良好に切り替え可能な視野角調整素子および視野角調整可能な表示装置を提供することである。
【図面の簡単な説明】
【０００９】
【図１】本発明の一実施形態にかかる液晶表示装置の一例の構成を示す概略断面図である。
【図２】図１に示す液晶表示装置の分解斜視図である。
【図３】本発明の別の実施形態にかかる液晶表示装置の一例の構成を示す概略断面図である。
【図４】図３に示す液晶表示装置の分解斜視図である。
【発明を実施するための形態】
【００１０】
この明細書における用語の使い方は次のとおりである。「視野角調整素子用液晶組成物」および「液晶組成物」の用語を「組成物」と略すことがある。「液晶表示素子」は液晶表示パネルおよび液晶表示モジュールを含む総称である。「液晶性化合物」は、ネマチック相、スメクチック相のような液晶相を有する化合物および液晶相を有しないが、ネマチック相の温度範囲、粘度、誘電率異方性のような特性を調節する目的で組成物に混合される化合物の総称である。この化合物は、例えば１，４−シクロヘキシレンや１，４−フェニレンのような六員環を有し、その分子（液晶分子）は棒状（rod like）である。「重合性化合物」は、組成物中に重合体を生成させる目的で添加する化合物である。アルケニルを有する液晶性化合物は、その意味では重合性に分類されない。
【００１１】
液晶組成物は、複数の液晶性化合物を混合することによって調製される。この液晶組成物に、光学活性化合物、酸化防止剤、紫外線吸収剤、消光剤、二色性色素や重合性化合物のような添加物が必要に応じて添加される。液晶性化合物の割合は、添加物を添加した場合であっても、添加物を含まない液晶組成物の質量に基づいた質量百分率（質量％）で表される。添加物の割合は、添加物を含まない液晶組成物の質量に基づいた質量百分率（質量％）で表される。すなわち、液晶性化合物や添加物の割合は、液晶性化合物の全質量に基づいて算出される。質量百万分率（ｐｐｍ）が用いられることがある。重合開始剤および重合禁止剤の割合は、例外的に重合性化合物の質量に基づいて表される。
【００１２】
「ネマチック相の上限温度」を「上限温度」と略すことがある。「ネマチック相の下限温度」を「下限温度」と略すことがある。「誘電率異方性を上げる」の表現は、誘電率異方性が正である組成物のときは、その値が正に増加することを意味し、誘電率異方性が負である組成物のときは、その値が負に増加することを意味する。「電圧保持率が大きい」は、素子が初期段階において室温だけでなく上限温度に近い温度でも大きな電圧保持率を有し、そして長時間使用したあと室温だけでなく上限温度に近い温度でも大きな電圧保持率を有することを意味する。組成物や素子の特性が経時変化試験によって検討されることがある。
【００１３】
0006806227.tif 000003
上記の化合物（１ｚ）を例にして説明する。式（１ｚ）において、六角形で囲んだαおよびβの記号はそれぞれ環αおよび環βに対応し、六員環、縮合環のような環を表す。添え字‘ｘ’が２のとき、２つの環αが存在する。２つの環αが表す２つの基は、同一であってもよく、または異なってもよい。このルールは、添え字‘ｘ’が２より大きいとき、任意の２つの環αに適用される。このルールは、結合基Ｚのような、他の記号にも適用される。環βの一辺を横切る斜線は、環β上の任意の水素が置換基（−Ｓｐ−Ｐ）で置き換えられてもよいことを表す。添え字‘ｙ’は置き換えられた置換基の数を示す。添え字‘ｙ’が０のとき、そのような置き換えはない。添え字‘ｙ’が２以上のとき、環β上には複数の置換基（−Ｓｐ−Ｐ）が存在する。この場合にも、「同一であってもよく、または異なってもよい」のルールが適用される。なお、このルールは、Ｒａ、Ｒｂなどの記号を複数の化合物に用いた場合にも適用される。
【００１４】
式（１ｚ）において、例えば、「ＲａおよびＲｂは、アルキル、アルコキシ、またはアルケニルである」の表現は、ＲａおよびＲｂが独立して、アルキル、アルコキシ、およびアルケニルの群から選択されることを意味する。すなわち、Ｒａによって表される基とＲｂによって表される基が同一であってもよく、または異なってもよい。
【００１５】
式（１ｚ）で表される化合物から選択された少なくとも１つの化合物を「化合物（１ｚ）」と略すことがある。「化合物（１ｚ）」は、式（１ｚ）で表される１つの化合物、２つの化合物の混合物、または３つ以上の化合物の混合物を意味する。他の式で表される化合物についても同様である。「式（１ｚ）および式（２ｚ）で表される化合物から選択された少なくとも１つの化合物」の表現は、化合物（１ｚ）および化合物（２ｚ）の群から選択された少なくとも１つの化合物を意味する。
【００１６】
「少なくとも１つの‘Ａ’」の表現は、‘Ａ’の数は任意であることを意味する。「少なくとも１つの‘Ａ’は、‘Ｂ’で置き換えられてもよい」の表現は、‘Ａ’の数が１つのとき、‘Ａ’の位置は任意であり、‘Ａ’の数が２つ以上のときも、それらの位置は制限なく選択できる。「少なくとも１つの−ＣＨ２−は−Ｏ−で置き換えられてもよい」の表現が使われることがある。この場合、−ＣＨ２−ＣＨ２−ＣＨ２−は、隣接しない−ＣＨ２−が−Ｏ−で置き換えられることによって−Ｏ−ＣＨ２−Ｏ−に変換されてもよい。しかしながら、隣接した−ＣＨ２−が−Ｏ−で置き換えられることはない。この置き換えでは−Ｏ−Ｏ−ＣＨ２−（ペルオキシド）が生成するからである。
【００１７】
液晶性化合物のアルキルは、直鎖状または分岐状であり、環状アルキルを含まない。通常、直鎖状アルキルは、分岐状アルキルよりも好ましい。これらのことは、アルコキシ、アルケニルのような末端基についても同様である。１，４−シクロヘキシレンに関する立体配置は、通常、上限温度を上げるためにシスよりもトランスが好ましい。２−フルオロ−１，４−フェニレンは左右非対称であるから、左向き（Ｌ）および右向き（Ｒ）が存在する。
0006806227.tif 000004
テトラヒドロピラン−２，５−ジイルのような二価基においても同様である。カルボニルオキシのような結合基（−ＣＯＯ−または−ＯＣＯ−）も同様である。
【００１８】
本発明は、下記の項などである。
【００１９】
項１．  成分Ａとして式（１）で表される化合物から選択された少なくとも１つの化合物を含有する、視野角調整素子用液晶組成物。
0006806227.tif 000005
式（１）において、Ｒ１ａおよびＲ１ｂは、炭素数１から１２のアルキル、炭素数１から１２のアルコキシ、炭素数２から１２のアルケニル、または少なくとも１つの水素がフッ素または塩素で置き換えられた炭素数２から１２のアルケニルであり；環Ａ１および環Ｂ１は、１，４−シクロヘキシレン、１，４−フェニレン、２−フルオロ−１，４−フェニレン、２，５−ジフルオロ−１，４−フェニレン、またはピリミジン−２，５−ジイルであり；Ｚ１は、単結合、エチレン、ビニレン、エチニレン、メチレンオキシ、またはカルボニルオキシであり；ａ１は、１、２、または３である。
【００２０】
項２．  成分Ａとして式（１−１）から式（１−１７）で表される化合物から選択された少なくとも１つの化合物を含有する、項１に記載の視野角調整素子用液晶組成物。
0006806227.tif 000006
0006806227.tif 000007
式（１−１）から式（１−１７）において、Ｒ１ａおよびＲ１ｂは、炭素数１から１２のアルキル、炭素数１から１２のアルコキシ、炭素数２から１２のアルケニル、または少なくとも１つの水素がフッ素または塩素で置き換えられた炭素数２から１２のアルケニルである。
【００２１】
項３．  成分Ａとして式（１−３）、（１−６）、（１−７）、（１−８）、（１−９）、（１−１２）、および式（１−１３）で表される化合物から選択された少なくとも１つの化合物を含有する、項２に記載の視野角調整素子用液晶組成物。
【００２２】
項４．  成分Ａの割合が５質量％から９０質量％の範囲である、項１から３のいずれか１項に記載の視野角調整素子用液晶組成物。
【００２３】
項５．  成分Ｂとして式（２）で表される化合物から選択された少なくとも１つの化合物を含有する、項１から４のいずれか１項に記載の視野角調整素子用液晶組成物。
0006806227.tif 000008
式（２）において、Ｒ２は、炭素数１から１２のアルキル、炭素数１から１２のアルコキシ、または炭素数２から１２のアルケニルであり；環Ａ２は、１，４−シクロヘキシレン、１，４−フェニレン、２−フルオロ−１，４−フェニレン、２，３−ジフルオロ−１，４−フェニレン、２，６−ジフルオロ−１，４−フェニレン、ピリミジン−２，５−ジイル、１，３−ジオキサン−２，５−ジイル、またはテトラヒドロピラン−２，５−ジイルであり；Ｚ２は、単結合、エチレン、ビニレン、カルボニルオキシ、またはジフルオロメチレンオキシであり；Ｘ２ａおよびＸ２ｂは、水素またはフッ素であり；Ｙ２は、フッ素、塩素、シアノ、少なくとも１つの水素がフッ素または塩素で置き換えられた炭素数１から１２のアルキル、少なくとも１つの水素がフッ素または塩素で置き換えられた炭素数１から１２のアルコキシ、または少なくとも１つの水素がフッ素または塩素で置き換えられた炭素数２から１２のアルケニルオキシであり；ａ２は、１、２、３、または４である。
【００２４】
項６．  成分Ｂとして式（２−１）から式（２−３９）で表される化合物から選択された少なくとも１つの化合物を含有する、項１から５のいずれか１項に記載の視野角調整素子用液晶組成物。
0006806227.tif 000009
0006806227.tif 000010
0006806227.tif 000011
0006806227.tif 000012
0006806227.tif 000013
式（２−１）から式（２−３９）において、Ｒ２は、炭素数１から１２のアルキル、炭素数１から１２のアルコキシ、または炭素数２から１２のアルケニルであり；Ｘ２ａおよびＸ２ｂは、水素またはフッ素である。
【００２５】
項７．  成分Ｂの割合が５質量％から９０質量％の範囲である、項５または６に記載の視野角調整素子用液晶組成物。
【００２６】
項８．  成分Ｃとして式（３）で表される化合物から選択された少なくとも１つの化合物を含有する、項１から７のいずれか１項に記載の視野角調整素子用液晶組成物。
0006806227.tif 000014
式（３）において、Ｒ３ａおよびＲ３ｂは、水素、炭素数１から１２のアルキル、炭素数１から１２のアルコキシ、炭素数２から１２のアルケニル、または炭素数２から１２のアルケニルオキシであり；環Ａ３および環Ｃ３は、１，４−シクロヘキシレン、１，４−シクロヘキセニレン、テトラヒドロピラン−２，５−ジイル、１，４−フェニレン、少なくとも１つの水素がフッ素または塩素で置き換えられた１，４−フェニレン、ナフタレン−２，６−ジイル、少なくとも１つの水素がフッ素または塩素で置き換えられたナフタレン−２，６−ジイル、クロマン−２，６−ジイル、または少なくとも１つの水素がフッ素または塩素で置き換えられたクロマン−２，６−ジイルであり；環Ｂ３は、２，３−ジフルオロ−１，４−フェニレン、２−クロロ−３−フルオロ−１，４−フェニレン、２，３−ジフルオロ−５−メチル−１，４−フェニレン、３，４，５−トリフルオロナフタレン−２，６−ジイル、７，８−ジフルオロクロマン−２，６−ジイル、３，４，５，６−テトラフルオロフルオレン−２，７−ジイル、４，６−ジフルオロジベンゾフラン−３，７−ジイル、４，６−ジフルオロジベンゾチオフェン−３，７−ジイル、または１，１，６，７−テトラフルオロインダン−２，５−ジイルであり；Ｚ３ａおよびＺ３ｂは、単結合、エチレン、ビニレン、メチレンオキシ、またはカルボニルオキシであり；ａ３は、０、１、２、または３であり、ｂ３は０または１であり；そしてａ３とｂ３との和は３以下である。
【００２７】
項９．  成分Ｃとして式（３−１）から式（３−３５）で表される化合物から選択された少なくとも１つの化合物を含有する、項１から８のいずれか１項に記載の視野角調整素子用液晶組成物。
0006806227.tif 000015
0006806227.tif 000016
0006806227.tif 000017
0006806227.tif 000018
式（３−１）から式（３−３５）において、Ｒ３ａおよびＲ３ｂは、水素、炭素数１から１２のアルキル、炭素数１から１２のアルコキシ、炭素数２から１２のアルケニル、または炭素数２から１２のアルケニルオキシである。
【００２８】
項１０．  液晶組成物の質量に基づいて、成分Ｃの割合が５質量％から９０質量％の範囲である、項８または９に記載の視野角調整素子用液晶組成物。
【００２９】
項１１．  波長５８９ｎｍにおける光学異方性（２５℃で測定）が０．１５から０．２５の範囲である、項１から１０のいずれか１項に記載の視野角調整素子用液晶組成物。
【００３０】
項１２．  視野角スイッチング層と、前記視野角スイッチング層に電圧を印加するための一対の電極とを備え、前記視野角スイッチング層が、成分Ａとして式（１）で表される化合物から選択された少なくとも１つの化合物を含有する視野角調整素子用液晶組成物を含む、視野角調整素子。
0006806227.tif 000019
式（１）において、Ｒ１ａおよびＲ１ｂは、炭素数１から１２のアルキル、炭素数１から１２のアルコキシ、炭素数２から１２のアルケニル、または少なくとも１つの水素がフッ素または塩素で置き換えられた炭素数２から１２のアルケニルであり；環Ａ１および環Ｂ１は、１，４−シクロヘキシレン、１，４−フェニレン、２−フルオロ−１，４−フェニレン、２，５−ジフルオロ−１，４−フェニレン、またはピリミジン−２，５−ジイルであり；Ｚ１は、単結合、エチレン、ビニレン、エチニレン、メチレンオキシ、またはカルボニルオキシであり；ａ１は、１、２、または３である。
【００３１】
項１３．  前記視野角調整素子用液晶組成物の波長５８９ｎｍにおける光学異方性（２５℃で測定）をΔｎとし、前記視野角スイッチング層の厚さをｄとしたとき、Δｎとｄの積（Δｎ×ｄ）が７００ｎｍ以上である、項１２に記載の視野角調整素子。
【００３２】
項１４．  項１２または１３に記載の視野角調整素子を含む、視野角調整可能な表示装置。
【００３３】
項１５．  項１２または１３に記載の視野角調整素子を含む、視野角調整可能な液晶表示装置。
【００３４】
＜視野角調整素子用液晶組成物＞
本発明の視野角調整素子用液晶組成物を次の順で説明する。第一に、組成物の構成を説明する。第二に、成分化合物の主要な特性、およびこの化合物が組成物や視野角調整素子に及ぼす主要な効果を説明する。第三に、組成物における成分化合物の組合せ、好ましい割合、およびその根拠を説明する。第四に、成分化合物の好ましい形態を説明する。第五に、好ましい成分化合物を示す。第六に、組成物に添加してもよい添加物を説明する。第七に、成分化合物の合成法を説明する。第八に、視野角調整素子の視野角スイッチング層に使用するために必要とされる、あるいは好適な組成物の特性を説明する。
【００３５】
第一に、組成物の構成を説明する。本発明の視野角調整素子用液晶組成物は、複数の液晶性化合物を含有し、化合物（１）から選択された少なくとも１つの液晶性化合物を含有する。この組成物は、添加物をさらに含有してもよい。添加物は、光学活性化合物、酸化防止剤、紫外線吸収剤、消光剤、色素、消泡剤、重合性化合物、重合開始剤、重合禁止剤、極性化合物などである。
【００３６】
この組成物は、液晶性化合物の観点から組成物（ａ）と組成物（ｂ）に分類される。組成物（ａ）は、化合物（１）、化合物（２）、および化合物（３）から選択された液晶性化合物の他に、その他の液晶性化合物を含有し、添加物などをさらに含有してもよい（ただし、組成物（ａ）は、必須成分として、化合物（１）から選択された少なくとも１つの液晶性化合物を含有する。）。「その他の液晶性化合物」は、化合物（１）、化合物（２）、および化合物（３）とは異なる液晶性化合物である。このような化合物は、特性をさらに調整する目的で組成物に混合される。
【００３７】
組成物（ｂ）は、実質的に化合物（１）、化合物（２）、および化合物（３）から選択された液晶性化合物のみからなる（ただし、組成物（ｂ）も、必須成分として、化合物（１）から選択された少なくとも１つの液晶性化合物を含有する。）。「実質的に」は、組成物（ｂ）が添加物を含有してもよいが、その他の液晶性化合物を含有しないことを意味する。なお、その他の液晶性化合物は特に制限されず、公知の液晶性化合物いずれも用いることができる。
【００３８】
第二に、成分化合物の主要な特性、およびこの化合物が組成物や視野角調整素子に及ぼす主要な効果を説明する。成分化合物の主要な特性を本発明の効果に基づいて表２にまとめる。表２の記号において、Ｌは大きいまたは高い、Ｍは中程度の、Ｓは小さいまたは低い、を意味する。記号Ｌ、Ｍ、Ｓは、成分化合物のあいだの定性的な比較に基づいた分類であり、０（ゼロ）は、Ｓよりも小さいことを意味する。
【００３９】
0006806227.tif 000020
【００４０】
成分化合物の主要な特性、効果は次のとおりである。化合物（１）は、適切な光学異方性、粘度、比抵抗などの特性を有し、これを用いることによって、良好な特性を有する視野角調整素子を得ることができる液晶組成物とすることができる。化合物（２）は、大きな正の誘電率異方性と、適切な光学異方性、粘度、比抵抗などの特性の少なくとも１つを有し、正の誘電率異方性を有する視野角調整素子用液晶組成物を調製するために好適に用いることができる。化合物（３）は、大きな負の誘電率異方性と、適切な光学異方性、粘度、比抵抗などの特性の少なくとも１つを有し、負の誘電率異方性を有する視野角調整素子用液晶組成物を調製するために好適に用いることができる。化合物（３）は、正の誘電率異方性を有する液晶組成物に用いられる場合、垂直方向の誘電率を上げることができる。
【００４１】
第三に、組成物における成分化合物の組合せ、好ましい割合、およびその根拠を説明する。組成物における成分化合物の好ましい組合せは、化合物（１）＋化合物（２）、化合物（１）＋化合物（３）、または化合物（１）＋化合物（２）＋化合物（３）である。さらに好ましい組合せは、化合物（１）＋化合物（２）、または化合物（１）＋化合物（３）である。
【００４２】
化合物（１）［成分Ａ］の好ましい割合は、光学異方性を上げる、または粘度を下げるために約５質量％以上であり、誘電率異方性を上げるために約９０質量％以下である。さらに好ましい割合は約１０質量％から約８０質量％の範囲である。特に好ましい割合は約３０質量％から約８０質量％の範囲である。
【００４３】
化合物（２）［成分Ｂ］の好ましい割合は、誘電率異方性を上げるために約５質量％以上であり、下限温度を下げるために約９０質量％以下である。さらに好ましい割合は約１０質量％から約８５質量％の範囲である。特に好ましい割合は約１５質量％から約８０質量％の範囲である。
【００４４】
化合物（３）［成分Ｃ］の好ましい割合は、誘電率異方性を上げる、または垂直方向の誘電率を上げるために約５質量％以上であり、下限温度を下げるために約９０質量％以下である。さらに好ましい割合は約５質量％から約８０質量％の範囲である。特に好ましい割合は約１０質量％から約７０質量％の範囲である。
【００４５】
第四に、成分化合物の好ましい形態を説明する。式（１）において、Ｒ１ａおよびＲ１ｂは、炭素数１から１２のアルキル、炭素数１から１２のアルコキシ、炭素数２から１２のアルケニル、または少なくとも１つの水素がフッ素または塩素で置き換えられた炭素数２から１２のアルケニルである。好ましいＲ１ａまたはＲ１ｂは、粘度を下げるために炭素数２から１２のアルケニルであり、安定性を上げるために炭素数１から１２のアルキルである。式（２）において、Ｒ２は、炭素数１から１２のアルキル、炭素数１から１２のアルコキシ、または炭素数２から１２のアルケニルである。好ましいＲ２は、安定性を上げるために炭素数１から１２のアルキルである。式（３）において、Ｒ３ａおよびＲ３ｂは、水素、炭素数１から１２のアルキル、炭素数１から１２のアルコキシ、炭素数２から１２のアルケニル、または炭素数２から１２のアルケニルオキシである。好ましいＲ３ａは、安定性を上げるために炭素数１から１２のアルキルであり、粘度を下げるために炭素数２から１２のアルケニルである。好ましいＲ３ｂは、誘電率異方性を上げるために炭素数１から１２のアルコキシである。
【００４６】
好ましいアルキルは、メチル、エチル、プロピル、ブチル、ペンチル、ヘキシル、ヘプチル、またはオクチルである。さらに好ましいアルキルは、粘度を下げるためにメチル、エチル、プロピル、ブチル、またはペンチルである。
【００４７】
好ましいアルコキシは、メトキシ、エトキシ、プロポキシ、ブトキシ、ペンチルオキシ、ヘキシルオキシ、またはヘプチルオキシである。粘度を下げるために、さらに好ましいアルコキシは、メトキシまたはエトキシである。
【００４８】
好ましいアルケニルは、ビニル、１−プロペニル、２−プロペニル、１−ブテニル、２−ブテニル、３−ブテニル、１−ペンテニル、２−ペンテニル、３−ペンテニル、４−ペンテニル、１−ヘキセニル、２−ヘキセニル、３−ヘキセニル、４−ヘキセニル、または５−ヘキセニルである。さらに好ましいアルケニルは、粘度を下げるためにビニル、１−プロペニル、３−ブテニル、または３−ペンテニルである。これらのアルケニルにおける−ＣＨ＝ＣＨ−の好ましい立体配置は、二重結合の位置に依存する。粘度を下げるためなどから１−プロペニル、１−ブテニル、１−ペンテニル、１−ヘキセニル、３−ペンテニル、３−ヘキセニルのようなアルケニルにおいてはトランスが好ましい。２−ブテニル、２−ペンテニル、２−ヘキセニルのようなアルケニルにおいてはシスが好ましい。
【００４９】
好ましいアルケニルオキシは、ビニルオキシ、アリルオキシ、３−ブテニルオキシ、３−ペンテニルオキシ、または４−ペンテニルオキシである。粘度を下げるために、さらに好ましいアルケニルオキシは、アリルオキシまたは３−ブテニルオキシである。
【００５０】
少なくとも１つの水素がフッ素または塩素で置き換えられたアルケニルの好ましい例は、２，２−ジフルオロビニル、３，３−ジフルオロ−２−プロペニル、４，４−ジフルオロ−３−ブテニル、５，５−ジフルオロ−４−ペンテニル、または６，６−ジフルオロ−５−ヘキセニルである。さらに好ましい例は、粘度を下げるために２，２−ジフルオロビニルまたは４，４−ジフルオロ−３−ブテニルである。
【００５１】
式（１）において、環Ａ１および環Ｂ１は、１，４−シクロヘキシレン、１，４−フェニレン、２−フルオロ−１，４−フェニレン、２，５−ジフルオロ−１，４−フェニレン、またはピリミジン−２，５−ジイルである。好ましい環Ａ１または環Ｂ１は、光学異方性を上げるために１，４−フェニレン、２−フルオロ−１，４−フェニレン、または２，５−ジフルオロ−１，４−フェニレンである。ある実施態様においては、環Ａ１および環Ｂ１の少なくとも２つ、より好ましくは環Ａ１および環Ｂ１の２つまたは３つが、１，４−フェニレン、２−フルオロ−１，４−フェニレン、または２，５−ジフルオロ−１，４−フェニレンであることが好ましく、環Ａ１および環Ｂ１の少なくとも２つ、より好ましくは環Ａ１および環Ｂ１の２つまたは３つが、１，４−フェニレン、または２−フルオロ−１，４−フェニレンであることが特に好ましい。環Ａ１および環Ｂ１の少なくとも２つ、より好ましくは環Ａ１および環Ｂ１の２つまたは３つが、１，４−フェニレン、２−フルオロ−１，４−フェニレン、または２，５−ジフルオロ−１，４−フェニレンである式（１）で表される化合物を用いることによって、大きな光学異方性を有する組成物を調製でき、また、他の特性も良好な組成物を調製しやすい傾向がある。
【００５２】
式（２）において、環Ａ２は、１，４−シクロヘキシレン、１，４−フェニレン、２−フルオロ−１，４−フェニレン、２，３−ジフルオロ−１，４−フェニレン、２，６−ジフルオロ−１，４−フェニレン、ピリミジン−２，５−ジイル、１，３−ジオキサン−２，５−ジイル、またはテトラヒドロピラン−２，５−ジイルである。好ましい環Ａ２は、光学異方性を上げるために１，４−フェニレンまたは２−フルオロ−１，４−フェニレンであり、誘電率異方性を上げるために２，６−ジフルオロ−１，４−フェニレンまたは１，３−ジオキサン−２，５−ジイルである。環Ａ２におけるテトラヒドロピラン−２，５−ジイルは、
0006806227.tif 000021
または
0006806227.tif 000022
であり、好ましくは
0006806227.tif 000023
である。
【００５３】
式（３）において、環Ａ３および環Ｃ３は、１，４−シクロヘキシレン、１，４−シクロヘキセニレン、テトラヒドロピラン−２，５−ジイル、１，４−フェニレン、少なくとも１つの水素がフッ素または塩素で置き換えられた１，４−フェニレン、ナフタレン−２，６−ジイル、少なくとも１つの水素がフッ素または塩素で置き換えられたナフタレン−２，６−ジイル、クロマン−２，６−ジイル、または少なくとも１つの水素がフッ素または塩素で置き換えられたクロマン−２，６−ジイルである。「少なくとも１つの水素がフッ素または塩素で置き換えられた１，４−フェニレン」の好ましい例は、２−フルオロ−１，４−フェニレン、２，３−ジフルオロ−１，４−フェニレンまたは２−クロロ−３−フルオロ−１，４−フェニレンである。好ましい環Ａ３または環Ｃ３は、粘度を下げるために１，４−シクロヘキシレンであり、上限温度を上げるためにテトラヒドロピラン−２，５−ジイルであり、光学異方性を上げるために１，４−フェニレンである。環Ａ３および環Ｃ３におけるテトラヒドロピラン−２，５−ジイルは、
0006806227.tif 000024
または
0006806227.tif 000025
であり、好ましくは
0006806227.tif 000026
である。
【００５４】
環Ｂ３は、２，３−ジフルオロ−１，４−フェニレン、２−クロロ−３−フルオロ−１，４−フェニレン、２，３−ジフルオロ−５−メチル−１，４−フェニレン、３，４，５−トリフルオロナフタレン−２，６−ジイル、７，８−ジフルオロクロマン−２，６−ジイル、３，４，５，６−テトラフルオロフルオレン−２，７−ジイル（ＦＬＦ４）、４，６−ジフルオロジベンゾフラン−３，７−ジイル（ＤＢＦＦ２）、４，６−ジフルオロジベンゾチオフェン−３，７−ジイル（ＤＢＴＦ２）、または１，１，６，７−テトラフルオロインダン−２，５−ジイル（ＩｎＦ４）である。
0006806227.tif 000027
好ましい環Ｂ３は、誘電率異方性を上げるために２，３−ジフルオロ−１，４−フェニレンである。
【００５５】
式（１）において、Ｚ１は、単結合、エチレン、ビニレン、エチニレン、メチレンオキシ、またはカルボニルオキシである。好ましいＺ１は、粘度を下げるために単結合である。式（２）において、Ｚ２は、単結合、エチレン、ビニレン、カルボニルオキシ、またはジフルオロメチレンオキシである。好ましいＺ２は、粘度を下げるために単結合であり、誘電率異方性を上げるためにジフルオロメチレンオキシである。式（３）において、Ｚ３ａおよびＺ３ｂは、単結合、エチレン、ビニレン、メチレンオキシ、またはカルボニルオキシである。好ましいＺ３ａまたはＺ３ｂは、粘度を下げるために単結合であり、下限温度を下げるためにエチレンであり、誘電率異方性を上げるためにメチレンオキシである。
【００５６】
メチレンオキシのような二価基は、左右非対称である。メチレンオキシにおいて、−ＣＨ２Ｏ−は−ＯＣＨ２−よりも好ましい。カルボニルオキシにおいて、−ＣＯＯ−は−ＯＣＯ−よりも好ましい。
【００５７】
式（２）において、Ｘ２ａおよびＸ２ｂは、水素またはフッ素である。好ましいＸ２ａまたはＸ２ｂは、誘電率異方性を上げるためにフッ素である。
【００５８】
Ｙ２は、フッ素、塩素、シアノ、少なくとも１つの水素がフッ素または塩素で置き換えられた炭素数１から１２のアルキル、少なくとも１つの水素がフッ素または塩素で置き換えられた炭素数１から１２のアルコキシ、または少なくとも１つの水素がフッ素または塩素で置き換えられた炭素数２から１２のアルケニルオキシである。誘電率異方性の観点において、好ましいＹ２は、フッ素またはシアノである。光に対する安定性の観点においては、シアノよりもフッ素の方が好ましい。誘電率異方性の観点においては、シアノの方が好ましい。Ｙ２がシアノである式（２）の化合物は、これを用いることで大きな誘電率異方性を達成しやすく、他の化合物との組み合わせで大きな光学異方性を有する組成物を調製するのにより適する場合がある。
【００５９】
式（１）において、ａ１は、１、２、または３である。好ましいａ１は、粘度を下げるために１であり、上限温度を上げるために２または３である。式（２）において、ａ２は、１、２、３、または４である。好ましいａ２は、誘電率異方性を上げるために２または３である。式（３）において、ａ３は、０、１、２、または３であり、ｂ３は０または１であり、そしてａ３とｂ３との和は３以下である。好ましいａ３は、粘度を下げるために１であり、上限温度を上げるために２または３である。好ましいｂ３は、粘度を下げるために０であり、下限温度を下げるために１である。
【００６０】
第五に、好ましい成分化合物を示す。好ましい化合物（１）［成分Ａ］は、項２に記載の化合物（１−１）から化合物（１−１７）である。これらの化合物において、成分Ａの少なくとも１つが、化合物（１−３）、化合物（１−６）、化合物（１−７）、化合物（１−８）、化合物（１−９）、化合物（１−１２）、または化合物（１−１３）であることが好ましい。ある実施態様においては、成分Ａの少なくとも２つが、化合物（１−３）、化合物（１−６）、化合物（１−７）、化合物（１−８）、化合物（１−９）、化合物（１−１２）、および化合物（１−１３）から選択される化合物であることが好ましい。成分Ａの少なくとも２つが、化合物（１−３）および（１−６）、化合物（１−３）および（１−８）、化合物（１−３）および化合物（１−１３）、化合物（１−６）および化合物（１−８）、化合物（１−６）および化合物（１−１３）、または化合物（１−８）および化合物（１−１３）の組合せであることが好ましい。
【００６１】
化合物（１−３）、化合物（１−６）、化合物（１−７）、化合物（１−８）、化合物（１−９）、化合物（１−１２）、および化合物（１−１３）の割合の合計が、液晶組成物の質量に基づいて１５質量％以上であることが好ましい。化合物（１−３）、化合物（１−６）、化合物（１−７）、化合物（１−８）、化合物（１−９）、化合物（１−１２）、および化合物（１−１３）の割合の合計が、液晶組成物の質量に基づいて２０質量％以上であることが特に好ましい。また、化合物（１−３）、化合物（１−６）、化合物（１−７）、化合物（１−８）、化合物（１−９）、化合物（１−１２）、および化合物（１−１３）の割合の合計が、成分Ａの全質量に対して５０質量％以上であることが好ましい。
【００６２】
好ましい化合物（２）［成分Ｂ］は、項６に記載の化合物（２−１）から化合物（２−３９）である。これらの化合物において、成分Ｂの少なくとも１つが、化合物（２−８）、化合物（２−１５）、化合物（２−１８）、化合物（２−１９）、化合物（２−２０）、化合物（２−２３）、化合物（２−２４）、化合物（２−２９）、または化合物（２−３０）であることが好ましい。ある実施態様においては、成分Ｂの少なくとも２つが、化合物（２−８）および化合物（２−１５）、化合物（２−１５）および化合物（２−１８）、化合物（２−１５）および化合物（２−１９）、化合物（２−１５）および化合物（２−２９）、化合物（２−１５）および化合物（２−３０）、化合物（２−１８）および化合物（２−２９）、または化合物（２−１８）および化合物（２−３０）の組合せであることが好ましい。
【００６３】
好ましい化合物（３）［成分Ｃ］は、項９に記載の化合物（３−１）から化合物（３−３５）である。これらの化合物において、成分Ｃの少なくとも１つが、化合物（３−１）、化合物（３−３）、化合物（３−６）、化合物（３−８）、化合物（３−１０）、化合物（３−１４）、化合物（３−１６）、化合物（３−１８）、化合物（３−１９）、または化合物（３−３４）であることが好ましい。ある実施態様においては、成分Ｃの少なくとも２つが、化合物（３−１）および化合物（３−８）、化合物（３−１）および化合物（３−１４）、化合物（３−３）および化合物（３−８）、化合物（３−３）および化合物（３−１４）、化合物（３−３）および化合物（３−１６）、化合物（３−６）および化合物（３−８）、化合物（３−６）および化合物（３−１０）、または化合物（３−６）および化合物（３−１４）の組合せであることが好ましい。
【００６４】
第六に、組成物に添加してもよい添加物を説明する。このような添加物は、光学活性化合物、酸化防止剤、紫外線吸収剤、消光剤、色素、消泡剤、重合性化合物、重合開始剤、重合禁止剤、極性化合物などである。
【００６５】
液晶分子のらせん構造を誘起してねじれ角を与える目的で、光学活性化合物を組成物に添加してもよい。このような化合物の例は、化合物（５−１）から化合物（５−５）などである。光学活性化合物の好ましい割合は約５質量％以下である。さらに好ましい割合は約０．０１質量％から約２質量％の範囲である。
【００６６】
0006806227.tif 000028
【００６７】
大気中での加熱による比抵抗の低下を防止するために、または視野角調整素子を長時間使用したあと、室温だけではなく上限温度に近い温度でも大きな電圧保持率を維持するために、酸化防止剤を組成物にさらに添加してもよい。酸化防止剤の例は、化合物（６−１）から化合物（６−３）などである。
0006806227.tif 000029
【００６８】
化合物（６−２）は、揮発性が小さいので、視野角調整素子を長時間使用したあと、室温だけではなく上限温度に近い温度でも大きな電圧保持率を維持するのに有効である。酸化防止剤の好ましい割合は、その効果を得るために約５０ｐｐｍ以上であり、上限温度を下げないように、または下限温度を上げないように約６００ｐｐｍ以下である。さらに好ましい割合は、約１００ｐｐｍから約３００ｐｐｍの範囲である。
【００６９】
紫外線吸収剤の好ましい例は、ベンゾフェノン誘導体、ベンゾエート誘導体、トリアゾール誘導体などである。立体障害のあるアミンのような光安定剤もまた好ましい。光安定剤の好ましい例は、化合物（７−１）から化合物（７−１６）などである。これらの紫外線吸収剤や光安定剤の好ましい割合は、その効果を得るために約５０ｐｐｍ以上であり、上限温度を下げないように、または下限温度を上げないために約１００００ｐｐｍ以下である。さらに好ましい割合は約１００ｐｐｍから約１００００ｐｐｍの範囲である。
0006806227.tif 000030
0006806227.tif 000031
【００７０】
消光剤は、液晶化合物が吸収した光エネルギーを受容し、熱エネルギーに変換することにより、液晶化合物の分解を防止する化合物である。消光剤の好ましい例は、化合物（８−１）から化合物（８−７）などである。これらの消光剤の好ましい割合は、その効果を得るために約５０ｐｐｍ以上であり、下限温度を上げないために約２００００ｐｐｍ以下である。さらに好ましい割合は約１００ｐｐｍから約１００００ｐｐｍの範囲である。
0006806227.tif 000032
【００７１】
二色性色素の例は、ベンゾチアジアゾール類（benzothiadiazoles）、ジケトピロロピロール類（diketopyrrolopyrroles）、アゾ化合物（azo compounds）、アゾメチン化合物（azomethine compounds）、メチン化合物（methine compounds）、アントラキノン類（anthraquinones）、メロシアン類（merocyanines）、ナフトキノン類（naphthoquinones）、テトラジン類（tetrazines）、ピロメテン類（pyrromethenes）、およびペリレン類（perylenes）やテリレン類（terrylenes）のようなリレン類（rylenes）である。好ましい二色性色素は、ベンゾチアジアゾール類、ジケトピロロピロール類、アゾ化合物、アントラキノン類、およびリレン類である。特に好ましい二色性色素は、ベンゾチアジアゾール類、ジケトピロロピロール類、アゾ化合物、およびリレン類である。例えば、ベンゾチアジアゾール類は、ベンゾチアジアゾール環を有する二色性色素を意味する。
【００７２】
二色性色素の一例は、化合物（９−１）から化合物（９−１１０）である。
0006806227.tif 000033
【００７３】
0006806227.tif 000034
【００７４】
0006806227.tif 000035
【００７５】
0006806227.tif 000036
【００７６】
0006806227.tif 000037
【００７７】
0006806227.tif 000038
【００７８】
0006806227.tif 000039
【００７９】
0006806227.tif 000040
【００８０】
0006806227.tif 000041
【００８１】
0006806227.tif 000042
【００８２】
0006806227.tif 000043
【００８３】
0006806227.tif 000044
【００８４】
0006806227.tif 000045
【００８５】
0006806227.tif 000046
【００８６】
0006806227.tif 000047
【００８７】
0006806227.tif 000048
【００８８】
0006806227.tif 000049
【００８９】
0006806227.tif 000050
【００９０】
0006806227.tif 000051
【００９１】
0006806227.tif 000052
【００９２】
0006806227.tif 000053
【００９３】
0006806227.tif 000054
【００９４】
0006806227.tif 000055
【００９５】
0006806227.tif 000056
【００９６】
0006806227.tif 000057
【００９７】
0006806227.tif 000058
【００９８】
市販されている二色性色素の例は、長瀬産業製のＧ−２０７、Ｇ−２４１、Ｇ−３０５、Ｇ−４７０、Ｇ−４７１、Ｇ−４７２、ＬＳＢ−２７８、ＬＳＢ−３３５、ＮＫＸ−１３６６、ＮＫＸ−３５３８、ＮＫＸ−３５４０、ＮＫＸ−３６２２、ＮＫＸ−３７３９、ＮＫＸ−３７４２、ＮＫＸ−３７７３、ＮＫＸ−４０１０、およびＮＫＸ−４０３３；三井化学ファイン製のＳ−４２８、ＳＩ−４２６、ＳＩ−４８６、Ｍ−４１２、およびＭ−４８３である。
【００９９】
重合性化合物の例は、式（１０）で表される化合物である。
0006806227.tif 000059
式（１０）において、環Ａ１０および環Ｃ１０は、シクロヘキシル、シクロヘキセニル、フェニル、１−ナフチル、２−ナフチル、テトラヒドロピラン−２−イル、１，３−ジオキサン−２−イル、ピリミジン−２−イル、またはピリジン−２−イルであり、これらの環において、少なくとも１つの水素は、フッ素、炭素数１から１２のアルキル、炭素数１から１２のアルコキシ、または少なくとも１つの水素がフッ素で置き換えられた炭素数１から１２のアルキルで置き換えられてもよく；環Ｂ１０は、１，４−シクロヘキシレン、１，４−シクロヘキセニレン、１，４−フェニレン、ナフタレン−１，２−ジイル、ナフタレン−１，３−ジイル、ナフタレン−１，４−ジイル、ナフタレン−１，５−ジイル、ナフタレン−１，６−ジイル、ナフタレン−１，７−ジイル、ナフタレン−１，８−ジイル、ナフタレン−２，３−ジイル、ナフタレン−２，６−ジイル、ナフタレン−２，７−ジイル、テトラヒドロピラン−２，５−ジイル、１，３−ジオキサン−２，５−ジイル、ピリミジン−２，５−ジイル、またはピリジン−２，５−ジイルであり、これらの環において、少なくとも１つの水素は、フッ素、炭素数１から１２のアルキル、炭素数１から１２のアルコキシ、または少なくとも１つの水素がフッ素で置き換えられた炭素数１から１２のアルキルで置き換えられてもよく；Ｚ１０ａおよびＺ１０ｂは、単結合または炭素数１から１０のアルキレンであり、このアルキレンにおいて、少なくとも１つの−ＣＨ２−は、−Ｏ−、−ＣＯ−、−ＣＯＯ−、または−ＯＣＯ−で置き換えられてもよく、少なくとも１つの−ＣＨ２ＣＨ２−は、−ＣＨ＝ＣＨ−、−Ｃ（ＣＨ３）＝ＣＨ−、−ＣＨ＝Ｃ（ＣＨ３）−、または−Ｃ（ＣＨ３）＝Ｃ（ＣＨ３）−で置き換えられてもよく、これらの基において、少なくとも１つの水素は、フッ素で置き換えられてもよく；Ｐ１０ａ、Ｐ１０ｂ、およびＰ１０ｃは、重合性基であり；Ｓｐ１０ａ、Ｓｐ１０ｂ、およびＳｐ１０ｃは、単結合または炭素数１から１０のアルキレンであり、このアルキレンにおいて、少なくとも１つの−ＣＨ２−は、−Ｏ−、−ＣＯＯ−、または−ＯＣＯ−で置き換えられてもよく、少なくとも１つの−ＣＨ２ＣＨ２−は、−ＣＨ＝ＣＨ−または−Ｃ≡Ｃ−で置き換えられてもよく、これらの基において、少なくとも１つの水素は、フッ素で置き換えられてもよく；ａ１０は、０、１、または２であり；ｂ１０、ｃ１０、およびｄ１０は、０、１、２、３、または４であり、そしてｂ１０、ｃ１０、およびｄ１０の和は、１以上である。
式（１０）において、好ましいＰ１０ａ、Ｐ１０ｂ、およびＰ１０ｃは、下記の式（Ｐ−１）から式（Ｐ−３）で表される重合性基である。
0006806227.tif 000060
式（Ｐ−１）から式（Ｐ−３）において、Ｍ１、Ｍ２、およびＭ３は、水素、フッ素、炭素数１から５のアルキル、または少なくとも１つの水素がフッ素で置き換えられた炭素数１から５のアルキルである。
【０１００】
好ましい重合性化合物の例は、式（１０−１）から式（１０−２９）で表される化合物である。
0006806227.tif 000061
【０１０１】
0006806227.tif 000062
【０１０２】
0006806227.tif 000063
式（１０−１）から式（１０−２９）において、Ｐ１０ａ、Ｐ１０ｂ、およびＰ１０ｃは、式（Ｐ−１）から式（Ｐ−３）で表される重合性基から選択された基であり、ここでＭ１、Ｍ２、およびＭ３は、水素、フッ素、炭素数１から５のアルキル、または少なくとも１つの水素がフッ素で置き換えられた炭素数１から５のアルキルであり：
0006806227.tif 000064
Ｓｐ１０ａ、Ｓｐ１０ｂ、およびＳｐ１０ｃは、単結合または炭素数１から１０のアルキレンであり、このアルキレンにおいて、少なくとも１つの−ＣＨ２−は、−Ｏ−、−ＣＯＯ−、または−ＯＣＯ−で置き換えられてもよく、少なくとも１つの−ＣＨ２ＣＨ２−は、−ＣＨ＝ＣＨ−または−Ｃ≡Ｃ−で置き換えられてもよく、これらの基において、少なくとも１つの水素は、フッ素で置き換えられてもよい。
【０１０３】
第七に、成分化合物の合成法を説明する。これらの化合物は既知の方法によって合成できる。合成法を例示する。化合物（１−１）は、特開昭５９−１７６２２１号公報に記載された方法で合成できる。化合物（２−４）は、特開平１０−２０４０１６に記載された方法で合成できる。化合物（３−１）は、特開２０００−０５３６０２号公報に記載された方法で合成できる。酸化防止剤は市販されている。例えば、化合物（６−１）は、アルドリッチ（Sigma-Aldrich Corporation）から入手できる。化合物（６−２）などは、米国特許３６６０５０５号明細書に記載された方法によって合成できる。
【０１０４】
上記以外の化合物は、オーガニック・シンセシス（Organic Syntheses, John Wiley & Sons, Inc）、オーガニック・リアクションズ（Organic Reactions, John Wiley & Sons, Inc）、コンプリヘンシブ・オーガニック・シンセシス（Comprehensive Organic Synthesis, Pergamon Press）、新実験化学講座（丸善）などの成書に記載された方法によって合成できる。組成物は、このようにして得た化合物から公知の方法によって調製される。例えば、成分化合物を混合し、そして加熱によって互いに溶解させることによって、組成物を調製できる。
【０１０５】
第八に、視野角調整素子の視野角スイッチング層に使用するために必要とされる、あるいは好適な組成物の特性を説明する。
【０１０６】
優れた視野角調整機能を実現するには、通常、組成物の光学異方性は大きい方が好ましい。具体的には、組成物の波長５８９ｎｍにおける光学異方性（２５℃で測定）が０．１５以上であることが好ましく、０．１８以上であることがより好ましい。ある実施態様においては、さらに大きな光学異方性が好ましく、例えば、組成物の波長５８９ｎｍにおける光学異方性（２５℃で測定）が０．１９以上であることが好ましい。一方、視野角調整素子に求められる他の特性や、それらとのバランスなどの観点から、通常、組成物の波長５８９ｎｍにおける光学異方性（２５℃で測定）が０．２５以下であることが好ましい。
【０１０７】
良好な特性を有する視野角調整素子を得るために、組成物の誘電率異方性（２５℃で測定）の絶対値は、２．０以上であることが好ましい。なお、組成物は、正の誘電率異方性を有するものであってもよく、負の誘電率異方性を有するものであってもよい。
【０１０８】
組成物の粘度は、視野角調整素子の広視野角と狭視野角の切り替えに要する時間（応答時間）に関連する。広視野角と狭視野角の切り替えに要する時間は短いほど好ましく、したがって、組成物の粘度は小さいほど好ましい。
【０１０９】
ネマチック相の温度範囲は、視野角調整素子およびこの素子を含む視野角調整可能な表示装置を使用できる温度範囲に関連する。通常、表示装置の使用可能な温度範囲は広い方が好ましく、したがって、ネマチック相の温度範囲は広い方が好ましい。液晶表示装置に適用する場合、通常、ネマチック相の上限温度は約７０℃以上であることが好ましく、ネマチック相の下限温度は約−１０℃以下であることが好ましい。
【０１１０】
組成物の比抵抗は、視野角調整素子の電圧保持率に関連する。通常、視野角調整素子の電圧保持率は大きい方が好ましく、組成物の比抵抗も大きい方が好ましい。初期段階において大きな比抵抗を有する組成物が好ましい。また、長時間使用した後も、大きな比抵抗を有する組成物が好ましい。
【０１１１】
また、視野角調整素子の寿命が長くなるので、光や熱に対する組成物の安定性は高い方が好ましい。
【０１１２】
＜視野角調整素子および視野角調整可能な表示装置＞
本発明の視野角調整素子は、化合物（１）から選択された少なくとも１つの液晶性化合物を含有する液晶組成物を含む視野角スイッチング層と、この視野角スイッチング層に電圧を印加するための一対の電極とを備える。すなわち、本発明の視野角調整素子は、視野角スイッチング層が、上記の本発明の視野角調整素子用液晶組成物を含むものであり、好ましいものも上記と同様である。
【０１１３】
本発明の視野角調整素子において、優れた視野角調整機能の観点から、通常、視野角調整素子用液晶組成物の波長５８９ｎｍにおける光学異方性（２５℃で測定）をΔｎとし、視野角スイッチング層の厚さをｄとしたとき、Δｎとｄの積（Δｎ×ｄ）は大きい方が好ましい。具体的には、Δｎとｄの積が７００ｎｍ以上であることが好ましい。ある実施態様においては、Δｎとｄの積が７２０ｎｍ以上であることが好ましい。一方、Δｎとｄの積の上限値は、特に限定されないが、通常、約１３００ｎｍ以下であることが好ましく、９００ｎｍ以下であることが特に好ましい場合がある。なお、表示装置の薄型化が求められることが多く、通常、視野角スイッチング層の厚さｄは小さい方が好ましい。
【０１１４】
本発明の表示装置は、上記のような本発明の視野角調整素子を含む、視野角調整可能な表示装置である。本発明の視野角調整素子に組み合わせる表示素子は、特に限定されず、例えば、液晶表示素子または有機ＥＬ表示素子であることができる。
【０１１５】
本発明の液晶表示装置は、本発明の視野角調整素子を含む、視野角調整可能な液晶表示装置である。組み合わせる液晶表示素子も、特に限定されるものではない。液晶表示素子において、液晶分子の動作モードに基づいた分類は、ＰＣ（phase change）、ＴＮ（twisted nematic）、ＳＴＮ（super twisted nematic）、ＥＣＢ（electrically controlled birefringence）、ＯＣＢ（optically compensated bend）、ＩＰＳ（in-plane switching）、ＶＡ（vertical alignment）、ＦＦＳ（fringe field switching）、ＦＰＡ（field-induced photo-reactive alignment）などのモードである。素子の駆動方式に基づいた分類は、ＰＭ（passive matrix）とＡＭ（active matrix）である。ＰＭは、スタティック（static）、マルチプレックス（multiplex）などに分類され、ＡＭは、ＴＦＴ（thin film transistor）、ＭＩＭ（metal insulator metal）などに分類される。ＴＦＴの分類は非晶質シリコン（amorphous silicon）および多結晶シリコン（polycrystal silicon）であり、後者は製造工程によって高温型と低温型とに分類される。光源に基づいた分類は、自然光を利用する反射型、バックライトを利用する透過型、そして自然光とバックライトの両方を利用する半透過型である。本発明の液晶表示装置において、これらのいずれのモード、駆動方式の液晶表示素子も好適に用いることができる。高分子支持配向（ＰＳＡ；polymer sustained alignment）型の液晶表示素子も好適に用いることができる。なお、液晶表示素子に使用される液晶組成物は、特に制限されず、求められる特性などに応じて適宜選択することができる。
【０１１６】
次に、本発明の表示装置の好ましい一実施形態について、図面を参照して説明する。なお、以下に示すものは一例であって、これに限定されるものではない。本発明の視野角調整素子に組み合わせる表示素子が有機ＥＬ表示素子である表示装置の場合、バックライトは不要である。本発明の表示装置は、本発明の視野角調整素子用液晶組成物を含む視野角スイッチング層を備える視野角調整素子（本発明の視野角調整素子）を含むことに特徴があって、表示素子を含む、それ以外の表示装置を構成する要素や、その構造は特に限定されない。本発明の視野角調整素子も、本発明の視野角調整素子用液晶組成物を含む視野角スイッチング層を備えることに特徴があって、それ以外の視野角調整素子を構成する要素や、その構造は特に限定されない。なお、表示装置や視野角調整素子を構成する要素、例えば透明電極、透光性基板、配向膜、および偏光板などを構成する材料も特に限定されず、一般的に用いられる公知のものいずれも用いることができる。
【０１１７】
図１に、本発明の一実施形態にかかる液晶表示装置の一例の構成を示す概略断面図を示す。図２に、図１に示す液晶表示装置の分解斜視図を示す。図１および図２に示す液晶表示装置は、正の誘電率異方性を有する液晶組成物を視野角スイッチング層に使用した液晶表示装置の一例である。
【０１１８】
図１、図２に示す液晶表示装置１は、液晶表示装置１の視野角特性を切り替えるための視野角調整素子１０と、液晶表示素子２０と、バックライト３０と、バックライト３０と視野角調整素子１０との間に設けられた第一の偏光板４１と、視野角調整素子１０と液晶表示素子２０との間に設けられた第二の偏光板４２と、液晶表示素子２０の上に設けられた第三の偏光板４３とを備える。なお、図１および図２の説明においては、液晶表示素子２０に入射した光は偏光板４３を透過するものとする。
【０１１９】
視野角調整素子１０は、表面に第一の透明電極１２ａを有する第一の透光性基板１３ａ、および表面に第二の透明電極１２ｂを有する第二の透光性基板１３ｂと、一対の透明電極１２ａ、１２ｂに挟持された視野角スイッチング層１１とを備え、一対の透明電極１２ａ、１２ｂは、視野角スイッチング層１１に電圧を印加することができる。バックライト３０と視野角調整素子１０との間に設けられた第一の偏光板４１の透過軸４１ａと、視野角調整素子１０と液晶表示素子２０との間に設けられた第二の偏光板４２の透過軸４２ａは、略平行である。液晶表示素子２０の上に設けられた第三の偏光板４３の透過軸４３ａは、第一の偏光板４１の透過軸４１ａおよび第二の偏光板４２の透過軸４２ａに対して略垂直である。
【０１２０】
視野角スイッチング層１１は、液晶分子１１ｍを含有する、正の誘電率異方性を有する液晶組成物（本発明の視野角調整素子用液晶組成物）を含む。透明電極１２ａ、１２ｂの上には、液晶分子１１ｍを配向させるためのラビング処理された配向膜（図示せず）を備え、本実施形態では、そのラビング方向は、図２に示すように、透明電極１２ａの配向膜に対するラビング方向Ｒａは、透明電極１２ｂの配向膜に対するラビング方向Ｒｂに略平行かつ逆向きである。すなわち、視野角スイッチング層１１は、ホモジニアス配向（水平配向）液晶層であり、視野角スイッチング層１１に含有される液晶分子１１ｍは、電圧が印加されていない時には分子長軸１１ａが透光性基板１３ａ、１３ｂおよび透明電極１２ａ、１２ｂに対して略平行になるように、配列する。
【０１２１】
視野角スイッチング層１１に含有される液晶分子１１ｍの分子長軸１１ａは、また、バックライト３０と視野角調整素子１０との間に設けられた第一の偏光板４１の透過軸４１ａ、および視野角調整素子１０と液晶表示素子２０との間に設けられた第二の偏光板４２の透過軸４２ａに対しては略垂直である。視野角スイッチング層１１に電圧が印加されていない時には、液晶表示装置１の正面方向（視野角０°）５０ａで視野角スイッチング層１１に垂直に入射する入射光も、所定の角度をもった方向５０ｂ、５０ｃから視野角スイッチング層１１に入射する入射光も、第二の偏光板４２を透過して、液晶表示素子２０に入射し、第三の偏光板４３を透過する。
【０１２２】
一対の透明電極１２ａ、１２ｂにより、視野角スイッチング層１１に電圧が印加されると、印加電圧の大きさに応じて、視野角スイッチング層１１に含有される液晶分子１１ｍは、図１、図２の点線の矢印の方向に、分子長軸１１ａが、第一の偏光板４１の透過軸４１ａおよび第二の偏光板４２の透過軸４２ａに対しては略垂直を維持しながら、透光性基板１３ａ、１３ｂおよび透明電極１２ａ、１２ｂに対して略平行の状態から鋭角（例えば、２０°、４５°、７０°など）で傾斜した状態で配列するようになる。このため、バックライト３０と視野角調整素子１０との間に設けられた第一の偏光板４１を透過した後、垂直ではなく、所定の角度をもった方向５０ｂ、５０ｃから視野角スイッチング層１１に入射する入射光は、位相遅れが生じ、視野角調整素子１０と液晶表示素子２０との間に設けられた第二の偏光板４２を透過できなくなり、液晶表示装置１の正面方向５０ａから視野角スイッチング層１１に垂直に入射する入射光のみが第二の偏光板４２を透過して、液晶表示素子２０に入射し、第三の偏光板４３を透過する。
【０１２３】
このようにして視野角調整素子１０の視野角スイッチング層１１に電圧を印加することによって、液晶表示装置１の視野角特性を、広視野角から狭視野角に切り替えることができる。
【０１２４】
図３に、本発明の別の実施形態にかかる液晶表示装置の一例の構成を示す概略断面図を示す。図４に、図３に示す液晶表示装置の分解斜視図を示す。図３および図４に示す液晶表示装置は、負の誘電率異方性を有する液晶組成物を視野角スイッチング層に使用した液晶表示装置の一例である。
【０１２５】
図３、図４に示す液晶表示装置１は、液晶表示装置１の視野角特性を切り替えるための視野角調整素子１０と、液晶表示素子２０と、バックライト３０と、バックライト３０と視野角調整素子１０との間に設けられた第一の偏光板４１と、視野角調整素子１０と液晶表示素子２０との間に設けられた第二の偏光板４２と、液晶表示素子２０の上に設けられた第三の偏光板４３とを備える。なお、図３および図４の説明においては、液晶表示素子２０に入射した光は偏光板４３を透過するものとする。
【０１２６】
視野角調整素子１０は、表面に第一の透明電極１２ａを有する第一の透光性基板１３ａ、および表面に第二の透明電極１２ｂを有する第二の透光性基板１３ｂと、一対の透明電極１２ａ、１２ｂに挟持された視野角スイッチング層１１とを備え、一対の透明電極１２ａ、１２ｂは、視野角スイッチング層１１に電圧を印加することができる。この液晶表示装置１においても、透明電極１２ａ、１２ｂの上には、配向膜（図示せず）が設けられている。バックライト３０と視野角調整素子１０との間に設けられた第一の偏光板４１の透過軸４１ａと、視野角調整素子１０と液晶表示素子２０との間に設けられた第二の偏光板４２の透過軸４２ａは、略平行である。液晶表示素子２０の上に設けられた第三の偏光板４３の透過軸４３ａは、第一の偏光板４１の透過軸４１ａおよび第二の偏光板４２の透過軸４２ａに対して略垂直である。
【０１２７】
視野角スイッチング層１１は、液晶分子１１ｍ’を含有する、負の誘電率異方性を有する液晶組成物（本発明の視野角調整素子用液晶組成物）を含む。本実施形態では、視野角スイッチング層１１は、垂直配向液晶層であり、視野角スイッチング層１１に含有される液晶分子１１ｍ’は、電圧が印加されていない時には分子長軸１１ａ’が透光性基板１３ａ、１３ｂおよび透明電極１２ａ、１２ｂに対して略垂直になるように、配列する。
【０１２８】
視野角スイッチング層１１に電圧が印加されていない時には、液晶表示装置１の正面方向（視野角０°）５０ａで視野角スイッチング層１１に垂直に入射する入射光も、所定の角度をもった方向５０ｂ、５０ｃから視野角スイッチング層１１に入射する入射光も、第二の偏光板４２を透過して、液晶表示素子２０に入射し、第三の偏光板４３を透過する。
【０１２９】
一対の透明電極１２ａ、１２ｂにより、視野角スイッチング層１１に電圧が印加されると、印加電圧の大きさに応じて、視野角スイッチング層１１に含有される液晶分子１１ｍ’は、図３、図４の点線の矢印の方向に、分子長軸１１ａ’が、第一の偏光板４１の透過軸４１ａおよび第二の偏光板４２の透過軸４２ａに対して略垂直を維持しながら、透光性基板１３ａ、１３ｂおよび透明電極１２ａ、１２ｂに対して略垂直の状態から鋭角で傾斜した状態で配列するようになる。このため、バックライト３０と視野角調整素子１０との間に設けられた第一の偏光板４１を透過した後、垂直ではなく、所定の角度をもった方向５０ｂ、５０ｃから視野角スイッチング層１１に入射する入射光は、位相遅れが生じ、視野角調整素子１０と液晶表示素子２０との間に設けられた第二の偏光板４２を透過できなくなり、液晶表示装置１の正面方向５０ａから視野角スイッチング層１１に垂直に入射する入射光のみが第二の偏光板４２を透過して、液晶表示素子２０に入射し、第三の偏光板４３を透過する。
【０１３０】
このようにして視野角調整素子１０の視野角スイッチング層１１に電圧を印加することによって、液晶表示装置１の視野角特性を、広視野角から狭視野角に切り替えることができる。
【０１３１】
なお、液晶表示素子は、例えば、画素単位またはセグメント単位などの表示単位で液晶を駆動することが必要であり、表示単位に応じた電極構造を有しているが、視野角調整素子は、その電極構造は特に制限されず、例えば、表示面全体で一様なスイッチングを行うために透光性基板１３ａ、１３ｂの全面に一様な透明電極１２ａ、１２ｂが形成されていてもよいし、他の任意の形状、例えばパターン化されている所望の形状に形成されていてもよい。
【０１３２】
図１および図２、図３および図４では、電圧が印加されていない時には、液晶表示装置１の正面方向５０ａ、所定の角度をもった方向５０ｂ、５０ｃのいずれから視野角スイッチング層１１に入射する入射光も第二の偏光板４２を透過して、液晶表示素子２０に入射し、第三の偏光板４３も透過するので広視野角表示になり、電圧の印加時には、液晶表示装置１の正面方向５０ａから視野角スイッチング層１１に入射する入射光のみが第二の偏光板４２を透過して、液晶表示素子２０に入射し、第三の偏光板４３も透過するので狭視野角表示になる液晶表示装置１を例示したが、本発明の液晶表示装置、および本発明の視野角調整素子はこれに限定されない。例えば、電圧の無印加時には、液晶表示装置１の正面方向５０ａから視野角スイッチング層１１に入射する入射光のみが第二の偏光板４２を透過して、液晶表示素子２０に入射し、第三の偏光板４３も透過するので狭視野角表示になり、電圧の印加時には、液晶表示装置１の正面方向５０ａ、所定の角度をもった方向５０ｂ、５０ｃのいずれから視野角スイッチング層１１に入射する入射光も第二の偏光板４２を透過して、液晶表示素子２０に入射し、第三の偏光板４３も透過するので広視野角表示になる液晶表示装置１とすることもできる。
【０１３３】
図１および図２、図３および図４では、バックライト３０と視野角調整素子１０との間に設けられた第一の偏光板４１の透過軸４１ａと、視野角調整素子１０と液晶表示素子２０との間に設けられた第二の偏光板４２の透過軸４２ａが略平行である液晶表示装置１を例示したが、例えば、バックライト３０と視野角調整素子１０との間に設けられた第一の偏光板４１の透過軸４１ａと、視野角調整素子１０と液晶表示素子２０との間に設けられた第二の偏光板４２の透過軸４２ａが互いに略直交するように配置してもよい。
【０１３４】
また、図１および図２、図３および図４では、バックライト３０、第一の偏光板４１、視野角調整素子１０、第二の偏光板４２、液晶表示素子２０、第三の偏光板４３をこの順で備える液晶表示装置１を例示したが、バックライト、第一の偏光板、液晶表示素子、第二の偏光板、視野角調整素子、第三の偏光板をこの順で備える液晶表示装置とすること、すなわち、バックライトと液晶表示素子との間に視野角調整素子を設ける構成ではなく、バックライトと視野角調整素子との間に液晶表示素子を設ける構成とすることもできる。
【０１３５】
さらに、図１および図２、図３および図４に示す液晶表示装置１は、液晶表示装置１の視野角特性を切り替えるための視野角調整素子１０を１つ備えるが、液晶表示装置は、２つ以上の視野角調整素子を備えることもできる。２つ以上の視野角調整素子は、同一であってもよく、または異なってもよい。
【０１３６】
液晶表示装置は、さらに、液晶表示素子と視野角調整素子との間に、視認制限方向を設定するための位相差板を設けることもできる。液晶表示素子と視野角調整素子との間に適当な位相差板を設けることで、視野角調整素子あるいは液晶表示素子を透過した直線偏光の偏光方向（偏光軸の向き）を変えることができ、これによって、視野角調整素子による視認制限方向を変えることができる。すなわち、適当な位相差板を用い、その軸を適宜設定することで、狭視野角時の視認制限方向を任意に設定することができる。
【０１３７】
位相差板を設ける場合、位相差板は偏光板と偏光板の間に設ける構成とすることができる。すなわち、液晶表示装置は、例えば、バックライト、第一の偏光板、液晶表示素子、第二の偏光板、位相差板、第三の偏光板、視野角調整素子、第四の偏光板をこの順で備える構成とすることができる。
【０１３８】
位相差板は、特に限定されないが、例えば、１／２波長板（１／２λ板）である。バックライト、第一の偏光板、液晶表示素子、第二の偏光板、位相差板、第三の偏光板、視野角調整素子、第四の偏光板をこの順で備える液晶表示装置の場合、第二の偏光板および第三の偏光板は、第二の偏光板の透過軸と１／２波長板の軸とがなす角が、１／２波長板の軸と第三の偏光板の透過軸とがなす角に等しくなるように設けることで、液晶表示素子を透過した直線偏光の偏光方向（偏光軸の向き）を、その強度を維持しながら変えることができる。位相差板は、並行に、すなわち各々の軸が平行となるように配置された２枚の１／４波長板で構成することも可能である。
【０１３９】
さらに、第一の偏光板と液晶表示素子との間および／または第二の偏光板と液晶表示素子との間に、位相差板を設けることができる。第三の偏光板と視野角調整素子との間および／または第四の偏光板と視野角調整素子との間に、位相差板を設けることができる。偏光板と視野角調整素子との間に位相差板を設けることで、視野角調整素子の視野角スイッチング層（液晶層）の複屈折によって生じる楕円偏光を光学補償することができ、光漏れを抑制でき、狭視野角表示における視野角特性を向上させることができる。
【０１４０】
また、液晶表示装置は、さらに、液晶表示素子と視野角調整素子との間に、液晶分子を含有する補償膜を設けることもできる。このような液晶分子含有補償膜を設ける場合、補償膜は偏光板と偏光板の間に設ける構成とすることができる。すなわち、液晶表示装置は、例えば、バックライト、第一の偏光板、視野角調整素子、第二の偏光板、液晶分子含有補償膜、第三の偏光板、液晶表示素子、第四の偏光板をこの順で備える構成とすることができる。液晶表示装置は、バックライト、第一の偏光板、液晶表示素子、第二の偏光板、視野角調整素子、第三の偏光板、液晶分子含有補償膜、第四の偏光板をこの順で備える構成とすることもできる。液晶表示装置は、バックライト、第一の偏光板、液晶分子含有補償膜、第二の偏光板、視野角調整素子、第三の偏光板、液晶表示素子、第四の偏光板をこの順で備える構成とすることもできる。液晶分子含有補償膜を設けることで、広い角度範囲の光漏れを抑制でき、より優れた視野角調整機能を達成できる。
【０１４１】
液晶分子含有補償膜に含有される液晶分子は、分子長軸が基板に対して略垂直であってもよく、基板に対して略平行であってもよく、または、基板に対して鋭角で傾斜していてもよい。液晶分子含有補償膜に含有される液晶分子は特に制限されず、公知の液晶性化合物を用いることができる。
【０１４２】
液晶表示装置は、２つ以上の液晶分子含有補償膜を備えることもできる。２つ以上の液晶分子含有補償膜は、同一であってもよく、または異なってもよい。２つ以上の液晶分子含有補償膜を設ける場合、それらの位置は制限なく選択できる。
【０１４３】
なお、液晶表示装置は、上記のような位相差板と液晶分子含有補償膜の両方を備えるものであってもよい。
【０１４４】
本発明の視野角調整素子、および本発明の液晶表示装置などの表示装置は、本発明の視野角調整素子用液晶組成物を視野角スイッチング層に使用して、公知の方法に従って製造することができる。
【実施例】
【０１４５】
実施例により本発明をさらに詳しく説明する。本発明はこれらの実施例によっては制限されない。本発明は、例えば、実施例１から３の組成物（組成物１から３）および組成物例１から２３の組成物の少なくとも２つを混合した混合物をも含む。合成した化合物は、ＮＭＲ分析などの方法により同定した。化合物、組成物、および素子の特性は、下記に記載した方法により測定した。
【０１４６】
ＮＭＲ分析：測定には、ブルカーバイオスピン社製のＤＲＸ−５００を用いた。１Ｈ−ＮＭＲの測定では、試料をＣＤＣｌ３などの重水素化溶媒に溶解させ、測定は、室温で、５００ＭＨｚ、積算回数１６回の条件で行った。テトラメチルシランを内部標準として用いた。１９Ｆ−ＮＭＲの測定では、ＣＦＣｌ３を内部標準として用い、積算回数２４回で行った。
【０１４７】
ガスクロマト分析：測定には、島津製作所製のＧＣ−１４Ｂ型ガスクロマトグラフを用いた。キャリアーガスはヘリウム（２ｍＬ／分）である。試料気化室を２８０℃に、検出器（ＦＩＤ）を３００℃に設定した。成分化合物の分離には、Agilent Technologies Inc.製のキャピラリカラムＤＢ−１（長さ３０ｍ、内径０．３２ｍｍ、膜厚０．２５μｍ；固定液相はジメチルポリシロキサン；無極性）を用いた。このカラムは、２００℃で２分間保持したあと、５℃／分の割合で２８０℃まで昇温した。試料はアセトン溶液（０．１質量％）に調製したあと、その１μＬを試料気化室に注入した。記録計は島津製作所製のＣ−Ｒ５Ａ型Chromatopac、またはその同等品である。得られたガスクロマトグラムは、成分化合物に対応するピークの保持時間およびピークの面積を示した。
【０１４８】
試料を希釈するための溶媒は、クロロホルム、ヘキサンなどを用いてもよい。成分化合物を分離するために、次のキャピラリカラムを用いてもよい。Agilent Technologies Inc.製のＨＰ−１（長さ３０ｍ、内径０．３２ｍｍ、膜厚０．２５μｍ）、Restek Corporation製のＲｔｘ−１（長さ３０ｍ、内径０．３２ｍｍ、膜厚０．２５μｍ）、SGE International Pty. Ltd製のＢＰ−１（長さ３０ｍ、内径０．３２ｍｍ、膜厚０．２５μｍ）。化合物ピークの重なりを防ぐ目的で島津製作所製のキャピラリカラムＣＢＰ１−Ｍ５０−０２５（長さ５０ｍ、内径０．２５ｍｍ、膜厚０．２５μｍ）を用いてもよい。
【０１４９】
組成物に含有される液晶性化合物の割合は、次のような方法で算出してよい。液晶性化合物の混合物をガスクロマトグラフィー（ＦＩＤ）で分析する。ガスクロマトグラムにおけるピークの面積比は液晶性化合物の割合に相当する。上に記載したキャピラリカラムを用いたときは、各々の液晶性化合物の補正係数を１とみなしてよい。したがって、液晶性化合物の割合（質量％）は、ピークの面積比から算出することができる。
【０１５０】
測定試料：組成物または素子の特性を測定するときは、組成物をそのまま試料として用いた。
【０１５１】
測定方法：特性の測定は下記の方法で行った。これらの多くは、社団法人電子情報技術産業協会（Japan Electronics and Information Technology Industries Association；ＪＥＩＴＡという）で審議制定されるＪＥＩＴＡ規格（ＪＥＩＴＡ・ＥＤ−２５２１Ｂ）に記載された方法、またはこれを修飾した方法であった。測定に用いたＴＮ素子には、薄膜トランジスター（ＴＦＴ）を取り付けなかった。
【０１５２】
試料の誘電率異方性が正であるか負であるかによって、測定法が異なることがある。測定（１８）から（２１ａ）、（２１ｂ）、（２１ｃ）は、誘電率異方性が負である試料の測定法である。
【０１５３】
（１）ネマチック相の上限温度（ＮＩ；℃）：偏光顕微鏡を備えた融点測定装置のホットプレートに試料を置き、１℃／分の速度で加熱した。試料の一部がネマチック相から等方性液体に変化したときの温度を測定した。ネマチック相の上限温度を「上限温度」と略すことがある。
【０１５４】
（２）ネマチック相の下限温度（ＴＣ；℃）：ネマチック相を有する試料をガラス瓶に入れ、０℃、−１０℃、−２０℃、−３０℃、および−４０℃のフリーザー中に１０日間保管したあと、液晶相を観察した。例えば、試料が−２０℃ではネマチック相のままであり、−３０℃では結晶またはスメクチック相に変化したとき、ＴＣを＜−２０℃と記載した。ネマチック相の下限温度を「下限温度」と略すことがある。
【０１５５】
（３）粘度（バルク粘度；η；２０℃で測定；ｍＰａ・ｓ）：測定には東京計器株式会社製のＥ型回転粘度計を用いた。
【０１５６】
（４）粘度（回転粘度；γ１；２５℃で測定；ｍＰａ・ｓ）：測定は、M. Imai et al., Molecular Crystals and Liquid Crystals, Vol. 259, 37 (1995) に記載された方法に従った。ツイスト角が０°であり、そして２枚のガラス基板の間隔（セルギャップ）が５μｍであるＴＮ素子に試料を入れた。この素子に１６Ｖから１９．５Ｖの範囲で０．５Ｖ毎に段階的に印加した。０．２秒の無印加のあと、ただ１つの矩形波（矩形パルス；０．２秒）と無印加（２秒）の条件で印加を繰り返した。この印加によって発生した過渡電流（transient current）のピーク電流（peak current）とピーク時間（peak time）を測定した。これらの測定値とM. Imaiらの論文中の４０頁記載の計算式（１０）とから回転粘度の値を得た。この計算で必要な誘電率異方性の値は、この回転粘度を測定した素子を用い、下に記載した方法で求めた。
【０１５７】
（５）光学異方性（屈折率異方性；Δｎ；２５℃で測定）：測定は、波長５８９ｎｍの光を用い、接眼鏡に偏光板を取り付けたアッベ屈折計により行なった。主プリズムの表面を一方向にラビングしたあと、試料を主プリズムに滴下した。屈折率ｎ‖は偏光の方向がラビングの方向と平行であるときに測定した。屈折率ｎ⊥は偏光の方向がラビングの方向と垂直であるときに測定した。光学異方性の値は、Δｎ＝ｎ‖−ｎ⊥、の式から計算した。
【０１５８】
（６）誘電率異方性（Δε；２５℃で測定）：２枚のガラス基板の間隔（セルギャップ）が９μｍであり、そしてツイスト角が８０度であるＴＮ素子に試料を入れた。この素子にサイン波（１０Ｖ、１ｋＨｚ）を印加し、２秒後に液晶分子の長軸方向における誘電率（ε‖）を測定した。この素子にサイン波（０．５Ｖ、１ｋＨｚ）を印加し、２秒後に液晶分子の短軸方向における誘電率（ε⊥）を測定した。誘電率異方性の値は、Δε＝ε‖−ε⊥、の式から計算した。
【０１５９】
（７）しきい値電圧（Ｖｔｈ；２５℃で測定；Ｖ）：測定には大塚電子株式会社製のＬＣＤ５１００型輝度計を用いた。光源はハロゲンランプであった。２枚のガラス基板の間隔（セルギャップ）が０．４５／Δｎ（μｍ）であり、ツイスト角が８０度であるノーマリーホワイトモード（normally white mode）のＴＮ素子に試料を入れた。この素子に印加する電圧（３２Ｈｚ、矩形波）は０Ｖから１０Ｖまで０．０２Ｖずつ段階的に増加させた。この際に、素子に垂直方向から光を照射し、素子を透過した光量を測定した。この光量が最大になったときが透過率１００％であり、この光量が最小であったときが透過率０％である電圧−透過率曲線を作成した。しきい値電圧は透過率が９０％になったときの電圧で表した。
【０１６０】
（８）電圧保持率（ＶＨＲ−９；２５℃で測定；％）：測定に用いたＴＮ素子はポリイミド配向膜を有し、そして２枚のガラス基板の間隔（セルギャップ）は５μｍであった。この素子は試料を入れたあと紫外線で硬化する接着剤で密閉した。このＴＮ素子にパルス電圧（１Ｖで６０マイクロ秒）を印加して充電した。減衰する電圧を高速電圧計で１６６．７ミリ秒のあいだ測定し、単位周期における電圧曲線と横軸との間の面積Ａを求めた。面積Ｂは減衰しなかったときの面積であった。電圧保持率は面積Ｂに対する面積Ａの百分率で表した。
【０１６１】
（９）電圧保持率（ＶＨＲ−１０；６０℃で測定；％）：２５℃の代わりに、６０℃で測定した以外は、上記と同じ手順で電圧保持率を測定した。得られた値をＶＨＲ−１０で表した。
【０１６２】
（１０）電圧保持率（ＶＨＲ−１１；６０℃で測定；％）：紫外線を照射したあと、電圧保持率を測定し、紫外線に対する安定性を評価した。測定に用いたＴＮ素子はポリイミド配向膜を有し、そしてセルギャップは５μｍであった。この素子に試料を注入し、５ｍＷ／ｃｍ２の紫外線を１６７分間照射した。光源はアイグラフィックス株式会社製ブラックライト、Ｆ４０Ｔ１０／ＢＬ（ピーク波長３６９ｎｍ）であり、素子と光源の間隔は５ｍｍであった。ＶＨＲ−１１の測定では、１６６．７ミリ秒のあいだ、減衰する電圧を測定した。大きなＶＨＲ−１１を有する組成物は紫外線に対して大きな安定性を有する。
【０１６３】
（１１）電圧保持率（ＶＨＲ−１２；６０℃で測定；％）：試料を注入したＴＮ素子を１２０℃の恒温槽内で２０時間加熱したあと、電圧保持率を測定し、熱に対する安定性を評価した。ＶＨＲ−１２の測定では、１６６．７ミリ秒のあいだ減衰する電圧を測定した。大きなＶＨＲ−１２を有する組成物は熱に対して大きな安定性を有する。
【０１６４】
（１２）電圧保持率（ＶＨＲ−１３；６０℃で測定；％）：試料を注入したＴＮ素子を１００℃の恒温槽内で３週間加熱したあと、電圧保持率を測定し、熱に対する安定性を評価した。ＶＨＲ−１３の測定では、１６６．７ミリ秒のあいだ減衰する電圧を測定した。大きなＶＨＲ−１３を有する組成物は熱に対して大きな安定性を有する。
【０１６５】
（１３ａ）応答時間（τａ；２５℃で測定；ｍｓ）：測定には大塚電子株式会社製のＬＣＤ５１００型輝度計を用いた。光源はハロゲンランプであった。ローパス・フィルター（Low-pass filter）は５ｋＨｚに設定した。２枚のガラス基板の間隔（セルギャップ）が３．４μｍであり、ツイスト角が８０度であるノーマリーホワイトモード（normally white mode）のＴＮ素子に試料を入れた。この素子に矩形波（６０Ｈｚ、５Ｖ、０．５秒）を印加した。この際に、素子に垂直方向から光を照射し、素子を透過した光量を測定した。この光量が最大になったときが透過率１００％であり、この光量が最小であったときが透過率０％であるとみなした。立ち上がり時間（τｒ：rise time；ミリ秒）は、透過率が９０％から１０％に変化するのに要した時間である。立ち下がり時間（τｆ：fall time；ミリ秒）は透過率１０％から９０％に変化するのに要した時間である。応答時間は、このようにして求めた立ち上がり時間と立ち下がり時間との和で表した。
【０１６６】
（１３ｂ）応答時間（τｂ；−２０℃で測定；ｍｓ）：２５℃の代わりに、−２０℃の温度で測定した以外は、上記と同じ手順で応答時間（τｂ）を得た。
【０１６７】
（１３ｃ）応答時間（τｃ；−３０℃で測定；ｍｓ）：２５℃の代わりに、−３０℃の温度で測定した以外は、上記と同じ手順で応答時間（τｃ）を得た。
【０１６８】
（１４）弾性定数（Ｋ；２５℃で測定；ｐＮ）：測定には横河・ヒューレットパッカード株式会社製のＨＰ４２８４Ａ型ＬＣＲメータを用いた。２枚のガラス基板の間隔（セルギャップ）が２０μｍである水平配向素子に試料を入れた。この素子に０ボルトから２０ボルト電荷を印加し、静電容量および印加電圧を測定した。測定した静電容量（Ｃ）と印加電圧（Ｖ）の値を「液晶デバイスハンドブック」（日刊工業新聞社）、７５頁にある式（２．９８）、式（２．１０１）を用いてフィッティングし、式（２．９９）からＫ１１およびＫ３３の値を得た。次に同１７１頁にある式（３．１８）に、先ほど求めたＫ１１およびＫ３３の値を用いてＫ２２を算出した。弾性定数は、このようにして求めたＫ１１、Ｋ２２、およびＫ３３の平均値で表した。
【０１６９】
（１５）比抵抗（ρ；２５℃で測定；Ωｃｍ）：電極を備えた容器に試料１．０ｍＬを注入した。この容器に直流電圧（１０Ｖ）を印加し、１０秒後の直流電流を測定した。比抵抗は次の式から算出した。（比抵抗）＝｛（電圧）×（容器の電気容量）｝／｛（直流電流）×（真空の誘電率）｝。
【０１７０】
（１６）らせんピッチ（Ｐ；室温で測定；μｍ）：らせんピッチはくさび法にて測定した。「液晶便覧」、１９６頁（２０００年発行、丸善）を参照。試料をくさび形セルに注入し、室温で２時間静置した後、ディスクリネーションラインの間隔（ｄ２−ｄ１）を偏光顕微鏡（ニコン（株）、商品名ＭＭ４０／６０シリーズ）によって観察した。らせんピッチ（Ｐ）は、くさびセルの角度をθと表した次の式から算出した。Ｐ＝２×（ｄ２−ｄ１）×ｔａｎθ。
【０１７１】
（１７）透過率（Ｔ；２５℃で測定；％）：測定にはＯＴＳＵＫＡ株式会社製のＬＣＤ−５２００輝度計を用いた。輝度を測定する前にまず光源をオンにし、３０分間予熱した。光学測定モジュールの偏光子と検光子の間に、組成物を注入した素子を取り付けた。電圧を印加した状態で、最小光量となるように、素子配向方向と偏光子と検光子の適切な角度を調整し、素子配向方向と偏光子と検光子の角度を固定させた。内蔵された波形発生器を用い、０Ｖから１２Ｖ（peak to peak）まで、０．２Ｖ（peak to peak）ずつ増加させ、素子へ電圧印加を繰り返し行った。ＬＣＤ−５２００輝度計を用い、各電圧における素子を透過した光量を測定した。上記で得られた輝度値を用いて、次の式から各印加電圧での透過率を算出し、印加電圧が０Ｖにおける透過率を１００％として規格化した。
（視野角Ｘ°における相対透過率）＝｛（視野角Ｘ°における光量）／（正面（視野角０°）における光量）｝×１００。
【０１７２】
以下は、誘電率異方性が負である試料の測定法である。
【０１７３】
（１８）粘度（回転粘度；γ１；２５℃で測定；ｍＰａ・ｓ）：測定には、東陽テクニカ株式会社の回転粘性率測定システムＬＣＭ−２型を用いた。２枚のガラス基板の間隔（セルギャップ）が１０μｍのＶＡ素子に試料を注入した。この素子に矩形波（５５Ｖ、１ｍｓ）を印加した。この印加によって発生した過渡電流（transient current）のピーク電流（peak current）とピーク時間（peak time）を測定した。これらの測定値および誘電率異方性を用いて、回転粘度の値を得た。誘電率異方性は、測定（６）に記載された方法で測定した。
【０１７４】
（１９）誘電率異方性（Δε；２５℃で測定）：誘電率異方性の値は、Δε＝ε‖−ε⊥、の式から計算した。誘電率（ε‖およびε⊥）は次のように測定した。
１）誘電率（ε‖）の測定：よく洗浄したガラス基板にオクタデシルトリエトキシシラン（０．１６ｍＬ）のエタノール（２０ｍＬ）溶液を塗布した。ガラス基板をスピンナーで回転させたあと、１５０℃で１時間加熱した。２枚のガラス基板の間隔（セルギャップ）が４μｍであるＶＡ素子に試料を入れ、この素子を紫外線で硬化する接着剤で密閉した。この素子にサイン波（０．５Ｖ、１ｋＨｚ）を印加し、２秒後に液晶分子の長軸方向における誘電率（ε‖）を測定した。
２）誘電率（ε⊥）の測定：よく洗浄したガラス基板にポリイミド溶液を塗布した。このガラス基板を焼成した後、得られた配向膜にラビング処理をした。２枚のガラス基板の間隔（セルギャップ）が９μｍであり、ツイスト角が８０度であるＴＮ素子に試料を入れた。この素子にサイン波（０．５Ｖ、１ｋＨｚ）を印加し、２秒後に液晶分子の短軸方向における誘電率（ε⊥）を測定した。
【０１７５】
（２０）しきい値電圧（Ｖｔｈ；２５℃で測定；Ｖ）：測定には大塚電子株式会社製のＬＣＤ５１００型輝度計を用いた。光源はハロゲンランプであった。２枚のガラス基板の間隔（セルギャップ）が４μｍであり、ラビング方向がアンチパラレルであるノーマリーブラックモード（normally black mode）のＶＡ素子に試料を入れ、この素子を紫外線で硬化する接着剤を用いて密閉した。この素子に印加する電圧（６０Ｈｚ、矩形波）は０Ｖから２０Ｖまで０．０２Ｖずつ段階的に増加させた。この際に、素子に垂直方向から光を照射し、素子を透過した光量を測定した。この光量が最大になったときが透過率１００％であり、この光量が最小であったときが透過率０％である電圧−透過率曲線を作成した。しきい値電圧は透過率が１０％になったときの電圧で表した。
【０１７６】
（２１ａ）応答時間（τ；２５℃で測定；ｍｓ）：測定には大塚電子株式会社製のＬＣＤ５１００型輝度計を用いた。光源はハロゲンランプであった。ローパス・フィルター（Low-pass filter）は５ｋＨｚに設定した。
１）重合性化合物を含まない組成物：２枚のガラス基板の間隔（セルギャップ）が４μｍであり、ラビング方向がアンチパラレルであるノーマリーブラックモード（normally black mode）のＶＡ素子に試料を入れた。この素子を紫外線で硬化する接着剤を用いて密閉した。この素子に矩形波（６０Ｈｚ、１０Ｖ、０．５秒）を印加した。この際に、素子に垂直方向から光を照射し、素子を透過した光量を測定した。この光量が最大になったときが透過率１００％であり、この光量が最小であったときが透過率０％であるとみなした。応答時間は透過率９０％から１０％に変化するのに要した時間（立ち下がり時間；fall time；ミリ秒）で表した。
【０１７７】
（２１ｂ）応答時間（τｂ；−２０℃で測定；ｍｓ）：２５℃の代わりに、−２０℃の温度で測定した以外は、上記と同じ手順で応答時間（τｂ）を得た。
【０１７８】
（２１ｃ）応答時間（τｃ；−３０℃で測定；ｍｓ）：２５℃の代わりに、−３０℃の温度で測定した以外は、上記と同じ手順で応答時間（τｃ）を得た。
【０１７９】
組成物の実施例を以下に示す。成分化合物は、下記の表３の定義に基づいて記号によって表した。表３において、１，４−シクロヘキシレンに関する立体配置はトランスである。記号化された化合物の後にあるかっこ内の番号は、化合物が属する化学式を表す。（−）の記号はその他の液晶性化合物を意味する。後に記載している成分化合物の割合（百分率）は、液晶組成物の質量に基づいた質量百分率（質量％）である。最後に、組成物の特性値をまとめた。
【０１８０】
0006806227.tif 000065
【０１８１】
［組成物１］
３−ＨＨ−Ｖ                                            （１−１）        ２８％
１−ＢＢ−３                                            （１−３）          ７％
２−ＢＢ（Ｆ）Ｂ−５                                    （１−８）          ５％
３−ＢＢ（Ｆ）Ｂ−５                                    （１−８）          ５％
５−ＨＢＢ（Ｆ）Ｂ−２                                  （１−１３）        ８％
５−ＨＢＢ（Ｆ）Ｂ−３                                  （１−１３）        ８％
３−ＢＢ（Ｆ）Ｂ（Ｆ，Ｆ）−Ｆ                          （２−１５）      １３％
３−ＢＢ（Ｆ，Ｆ）ＸＢ（Ｆ，Ｆ）−Ｆ                    （２−１８）        ９％
２−ＨＢＢ（Ｆ）−Ｆ                                    （２）              ４％
３−ＨＢＢ（Ｆ）−Ｆ                                    （２）              ５％
５−ＨＢＢ（Ｆ）−Ｆ                                    （２）              ８％
ＮＩ＝８９．９℃；Ｔｃ＜−３０℃；Δｎ＝０．１５１；Δε＝４．８；Ｖｔｈ＝２．１７Ｖ；γ１＝８３．０ｍＰａ・ｓ．
【０１８２】
［組成物２］
７−ＨＢ−１                                            （１−２）          ４％
３−ＨＢ−Ｏ２                                          （１−２）        １０％
１−ＢＢ−３                                            （１−３）        １０％
２−ＢＢ（Ｆ）Ｂ−３                                    （１−８）          ５％
２−ＢＢ（Ｆ）Ｂ−５                                    （１−８）          ７％
３−ＢＢ（Ｆ）Ｂ−５                                    （１−８）          ７％
５−ＨＢＢ（Ｆ）Ｂ−２                                  （１−１３）      １２％
５−ＨＢＢ（Ｆ）Ｂ−３                                  （１−１３）      １１％
３−ＢＢ（２Ｆ，５Ｆ）Ｂ−３                            （１）              ８％
３−ＢＢ（Ｆ，Ｆ）ＸＢ（Ｆ，Ｆ）−Ｆ                    （２−１８）      １３％
３−ＢＢ（Ｆ，Ｆ）ＸＢ（Ｆ）Ｂ（Ｆ，Ｆ）−Ｆ            （２−３０）      １３％
ＮＩ＝１０３．４℃；Ｔｃ＜−４０℃；η＝４２．４ｍＰａ・ｓ；Δｎ＝０．２０１；Δε＝６．１；Ｖｔｈ＝２．４６Ｖ；γ１＝２３４．０ｍＰａ・ｓ．
【０１８３】
［組成物３］
３−ＨＨ−Ｖ                                            （１−１）        ２７％
２−ＢＢ（Ｆ）Ｂ−３                                    （１−８）          ９％
２−ＢＢ（Ｆ）Ｂ−５                                    （１−８）          ８％
３−ＢＢ（Ｆ）Ｂ−５                                    （１−８）        １０％
１−ＢＢ（Ｆ）Ｂ−２Ｖ                                  （１−８）          ５％
２−ＢＢ（Ｆ）Ｂ−２Ｖ                                  （１−８）          ７％
３−ＢＢ（Ｆ）Ｂ−２Ｖ                                  （１−８）          ６％
５−ＨＢＢ（Ｆ）Ｂ−２                                  （１−１３）        ５％
５−ＨＢＢ（Ｆ）Ｂ−３                                  （１−１３）        ５％
３−ＢＢ（Ｆ，Ｆ）ＸＢ（Ｆ，Ｆ）−Ｆ                    （２−１８）      １５％
３−ＢＢ（Ｆ，Ｆ）ＸＢ（Ｆ）Ｂ（Ｆ，Ｆ）−Ｆ            （２−３０）        ３％
ＮＩ＝１０１．８℃；Ｔｃ＜−３０℃；η＝２０．４ｍＰａ・ｓ；Δｎ＝０．１８１；Δε＝３．７．
【０１８４】
［実施例１から３］
ＩＴＯ（Indium Tin Oxide）電極（厚さ：約６０ｎｍ）を形成したガラス基板に、ポリイミド配向膜を形成し、この基板間に、視野角スイッチング層として上記組成物１から３を注入することで、視野角調整素子を作製した。視野角スイッチング層に電圧を印加したときの、視野角０°（正面）および視野角４５°における透過率を測定した。結果を表４にまとめた。なお、表中、ｄは視野角スイッチング層の厚さ、Δｎは組成物の光学異方性である。
0006806227.tif 000066
【０１８５】
表４の結果に示すとおり、正面（視野角０°）においては電圧無印加時と電圧印加時で透過率に変化がなく、一方、視野角４５°方向においては電圧印加時に透過率が大幅に減少した。本発明の液晶組成物を視野角調整素子の視野角スイッチング層に用いることにより、視野角スイッチング層に対して電圧無印加時には広視野、電圧印加時には狭視野の表示装置を実現できることが分かった。
【０１８６】
本発明の組成物例を以下に示す。組成物例１から２３の液晶組成物は、いずれも、視野角調整素子の視野角スイッチング層に用いることができる。
［組成物例１］
３−ＨＨ−Ｖ                                            （１−２）    ２１．５％
１−ＢＢ−３                                            （１−３）      ５．５％
２−ＢＢ（Ｆ）Ｂ−３                                    （１−８）          ９％
２−ＢＢ（Ｆ）Ｂ−５                                    （１−８）          ８％
３−ＢＢ（Ｆ）Ｂ−５                                    （１−８）        １０％
１−ＢＢ（Ｆ）Ｂ−２Ｖ                                  （１−８）          ５％
２−ＢＢ（Ｆ）Ｂ−２Ｖ                                  （１−８）          ７％
３−ＢＢ（Ｆ）Ｂ−２Ｖ                                  （１−８）          ６％
５−ＨＢＢ（Ｆ）Ｂ−２                                  （１−１３）        ５％
５−ＨＢＢ（Ｆ）Ｂ−３                                  （１−１３）        ５％
３−ＢＢ（Ｆ，Ｆ）ＸＢ（Ｆ，Ｆ）−Ｆ                    （２−１８）      １５％
３−ＢＢ（Ｆ，Ｆ）ＸＢ（Ｆ）Ｂ（Ｆ，Ｆ）−Ｆ            （２−３０）        ３％
ＮＩ＝９８．３℃；Ｔｃ＜−４０℃；η＝１９．６ｍＰａ・ｓ；Δｎ＝０．１９０；Δε＝３．８．
【０１８７】
［組成物例２］
３−ＨＢ−Ｏ２                                          （１−２）        １５％
１−ＢＢ−３                                            （１−３）        １３％
１−ＢＢ（Ｆ）Ｂ−２Ｖ                                  （１−８）          ５％
２−ＢＢ（Ｆ）Ｂ−２Ｖ                                  （１−８）          ５％
３−ＢＢ（Ｆ）Ｂ−２Ｖ                                  （１−８）          ５％
５−ＨＢＢ（Ｆ）Ｂ−２                                  （１−１３）        ６％
５−ＨＢＢ（Ｆ）Ｂ−３                                  （１−１３）        ６％
３−ＢＢ（２Ｆ，５Ｆ）Ｂ−３                            （１）            １０％
３−ＢＢ（Ｆ）Ｂ（Ｆ，Ｆ）−Ｆ                          （２−１５）      １２％
３−ＢＢ（Ｆ，Ｆ）ＸＢ（Ｆ，Ｆ）−Ｆ                    （２−１８）        ４％
４−ＢＢ（Ｆ）Ｂ（Ｆ，Ｆ）ＸＢ（Ｆ，Ｆ）−Ｆ            （２−２９）        ６％
３−ＢＢ（Ｆ，Ｆ）ＸＢ（Ｆ）Ｂ（Ｆ，Ｆ）−Ｆ            （２−３０）      １３％
ＮＩ＝８８．１℃；Ｔｃ＜−２０℃；Δｎ＝０．２０３；Δε＝８．７．
【０１８８】
［組成物例３］
３−ＨＢ−Ｏ２                                          （１−２）        １７％
１−ＢＢ−２                                            （１−３）        １１％
３−ＢＢ（Ｆ）Ｂ−５                                    （１−８）          ４％
１−ＢＢ（Ｆ）Ｂ−２Ｖ                                  （１−８）          ５％
２−ＢＢ（Ｆ）Ｂ−２Ｖ                                  （１−８）          ５％
３−ＢＢ（Ｆ）Ｂ−２Ｖ                                  （１−８）          ６％
５−ＨＢＢ（Ｆ）Ｂ−２                                  （１−１３）        ７％
５−ＨＢＢ（Ｆ）Ｂ−３                                  （１−１３）        ７％
３−ＢＢ（Ｆ）Ｂ（Ｆ，Ｆ）−Ｆ                          （２−１５）      １２％
３−ＢＢ（Ｆ，Ｆ）ＸＢ（Ｆ，Ｆ）−Ｆ                    （２−１８）        ４％
４−ＢＢ（Ｆ）Ｂ（Ｆ，Ｆ）ＸＢ（Ｆ，Ｆ）−Ｆ            （２−２９）        ６％
３−ＢＢ（Ｆ，Ｆ）ＸＢ（Ｆ）Ｂ（Ｆ，Ｆ）−Ｆ            （２−３０）      １３％
３−ＨＢＢ（Ｆ）−Ｆ                                    （２）              ３％
ＮＩ＝９５．０℃；Ｔｃ＜−３０℃；Δｎ＝０．１９９；Δε＝９．０．
【０１８９】
［組成物例４］
３−ＨＨ−Ｖ                                            （１−１）          ６％
３−ＨＢ−Ｏ２                                          （１−２）          ８％
１−ＢＢ−３                                            （１−３）          ５％
２−ＢＢ（Ｆ）Ｂ−３                                    （１−８）          ５％
２−ＢＢ（Ｆ）Ｂ−５                                    （１−８）          ３％
３−ＢＢ（Ｆ）Ｂ−５                                    （１−８）          ４％
１−ＢＢ（Ｆ）Ｂ−２Ｖ                                  （１−８）          ４％
２−ＢＢ（Ｆ）Ｂ−２Ｖ                                  （１−８）          ５％
３−ＢＢ（Ｆ）Ｂ−２Ｖ                                  （１−８）          ５％
５−ＨＢＢ（Ｆ）Ｂ−２                                  （１−１３）        ６％
５−ＨＢＢ（Ｆ）Ｂ−３                                  （１−１３）        ６％
３−ＢＢ（２Ｆ，５Ｆ）Ｂ−３                            （１）              ８％
３−ＢＢ（Ｆ，Ｆ）ＸＢ（Ｆ，Ｆ）−Ｆ                    （２−１８）      １８％
４−ＢＢ（Ｆ）Ｂ（Ｆ，Ｆ）ＸＢ（Ｆ，Ｆ）−Ｆ            （２−２９）        ４％
３−ＢＢ（Ｆ，Ｆ）ＸＢ（Ｆ）Ｂ（Ｆ，Ｆ）−Ｆ            （２−３０）      １３％
ＮＩ＝９３．８℃；Ｔｃ＜−３０℃；Δｎ＝０．１９９；Δε＝９．３；Ｖｔｈ＝１．９２Ｖ；γ１＝１７９．０ｍＰａ・ｓ．
【０１９０】
［組成物例５］
３−ＨＢ−Ｏ２                                          （１−２）        １２％
５−ＨＢ−Ｏ２                                          （１−２）        １２％
２−ＨＨＢ−１                                          （１−５）          ３％
３−ＨＨＢ−１                                          （１−５）          ６％
３−ＨＨＢ−Ｏ１                                        （１−５）          ４％
２−ＢＢ（Ｆ）Ｂ−３                                    （１−８）          ６％
２−ＢＢ（Ｆ）Ｂ−５                                    （１−８）          ８％
３−ＢＢ（Ｆ）Ｂ−５                                    （１−８）          ８％
３−ＢＢ（２Ｆ，５Ｆ）Ｂ−３                            （１）              ５％
３−ＨＢＢ（Ｆ，Ｆ）ＸＢ（Ｆ，Ｆ）−Ｆ                  （２−２４）        ７％
３−ＢＢ（Ｆ）Ｂ（Ｆ，Ｆ）ＸＢ（Ｆ，Ｆ）−Ｆ            （２−２９）        ３％
４−ＢＢ（Ｆ）Ｂ（Ｆ，Ｆ）ＸＢ（Ｆ，Ｆ）−Ｆ            （２−２９）        ４％
３−ＢＢ（Ｆ，Ｆ）ＸＢ（Ｆ）Ｂ（Ｆ，Ｆ）−Ｆ            （２−３０）      １２％
３−ＨＨＢ−Ｆ                                          （２）              ５％
３−ＨＢＢ−Ｆ                                          （２）              ５％
ＮＩ＝１０４．５℃；Ｔｃ＜−３０℃；η＝３９．７ｍＰａ・ｓ；Δｎ＝０．１６７；Δε＝６．４；Ｖｔｈ＝２．２７Ｖ．
【０１９１】
［組成物例６］
２−ＨＨ−３                                            （１−１）        １２％
３−ＨＢ−Ｏ２                                          （１−２）          ７％
３−ＨＨＢ−１                                          （１−５）          ７％
３−ＨＨＢ−Ｏ１                                        （１−５）          ４％
３−ＨＢＢ−２                                          （１−６）          ５％
２−ＢＢ（Ｆ）Ｂ−３                                    （１−８）          ８％
２−ＢＢ（Ｆ）Ｂ−５                                    （１−８）          ８％
３−ＢＢ（Ｆ）Ｂ−５                                    （１−８）          ８％
３−ＢＢ（２Ｆ，５Ｆ）Ｂ−３                            （１）              ７％
３−ＢＢ（Ｆ，Ｆ）ＸＢ（Ｆ，Ｆ）−Ｆ                    （２−１８）      １２％
３−ＢＢ（Ｆ）Ｂ（Ｆ，Ｆ）ＸＢ（Ｆ，Ｆ）−Ｆ            （２−２９）        ３％
４−ＢＢ（Ｆ）Ｂ（Ｆ，Ｆ）ＸＢ（Ｆ，Ｆ）−Ｆ            （２−２９）        ６％
３−ＢＢ（Ｆ，Ｆ）ＸＢ（Ｆ）Ｂ（Ｆ，Ｆ）−Ｆ            （２−３０）      １３％
ＮＩ＝９０．７℃；Ｔｃ＜−２０℃；η＝３４．０ｍＰａ・ｓ；Δｎ＝０．１７０；Δε＝８．６；Ｖｔｈ＝１．８８Ｖ．
【０１９２】
［組成物例７］
３−ＨＨ−Ｖ                                            （１−１）          ６％
３−ＨＢ−Ｏ２                                          （１−２）          ８％
１−ＢＢ−３                                            （１−３）          ５％
２−ＢＢ（Ｆ）Ｂ−３                                    （１−８）          ５％
１−ＢＢ（Ｆ）Ｂ−２Ｖ                                  （１−８）          ４％
２−ＢＢ（Ｆ）Ｂ−２Ｖ                                  （１−８）          ５％
５−ＨＢＢ（Ｆ）Ｂ−２                                  （１−１３）        ６％
５−ＨＢＢ（Ｆ）Ｂ−３                                  （１−１３）        ６％
３−ＢＢ（２Ｆ，５Ｆ）Ｂ−３                            （１）              ８％
３−ＢＢ（Ｆ）Ｂ（Ｆ，Ｆ）−Ｆ                          （２−１５）        ５％
３−ＢＢ（Ｆ，Ｆ）ＸＢ（Ｆ，Ｆ）−Ｆ                    （２−１８）      １８％
３−ＢＢ（Ｆ）Ｂ（Ｆ，Ｆ）ＸＢ（Ｆ，Ｆ）−Ｆ            （２−２９）        ２％
４−ＢＢ（Ｆ）Ｂ（Ｆ，Ｆ）ＸＢ（Ｆ，Ｆ）−Ｆ            （２−２９）        ６％
３−ＢＢ（Ｆ，Ｆ）ＸＢ（Ｆ）Ｂ（Ｆ，Ｆ）−Ｆ            （２−３０）      １６％
ＮＩ＝８６．８℃；Ｔｃ＜−３０℃；Δｎ＝０．１９２；Δε＝１４．０；Ｖｔｈ＝１．５４Ｖ；γ１＝１８５．０ｍＰａ・ｓ．
【０１９３】
［組成物例８］
１−ＢＢ−３                                            （１−３）        １１％
Ｖ−ＨＨＢ−１                                          （１−５）        １３％
２−ＢＢ（Ｆ）Ｂ−３                                    （１−８）          ４％
１−ＢＢ（Ｆ）Ｂ−２Ｖ                                  （１−８）          ２％
２−ＢＢ（Ｆ）Ｂ−２Ｖ                                  （１−８）          ５％
３−ＢＢ（Ｆ）Ｂ−２Ｖ                                  （１−８）          ５％
５−ＨＢＢ（Ｆ）Ｂ−２                                  （１−１３）        ８％
５−ＨＢＢ（Ｆ）Ｂ−３                                  （１−１３）        ７％
３−ＢＢ（２Ｆ，５Ｆ）Ｂ−３                            （１）              ８％
３−ＨＨＸＢ（Ｆ，Ｆ）−Ｆ                              （２−４）          ２％
３−ＢＢ（Ｆ，Ｆ）ＸＢ（Ｆ，Ｆ）−Ｆ                    （２−１８）      １８％
３−ＢＢ（Ｆ，Ｆ）ＸＢ（Ｆ）Ｂ（Ｆ，Ｆ）−Ｆ            （２−３０）      １７％
ＮＩ＝１０５．９℃；Ｔｃ＜−３０℃；Δｎ＝０．１９９；Δε＝９．９；Ｖｔｈ＝２．０８Ｖ；γ１＝２１０．０ｍＰａ・ｓ．
【０１９４】
［組成物例９］
３−ＨＨ−Ｖ                                            （１−１）        １８％
Ｖ−ＨＨＢ−１                                          （１−５）          １％
１−ＢＢ（Ｆ）Ｂ−２Ｖ                                  （１−８）          ３％
２−ＢＢ（Ｆ）Ｂ−２Ｖ                                  （１−８）          ６％
５−ＨＢＢ（Ｆ）Ｂ−２                                  （１−１３）        ７％
５−ＨＢＢ（Ｆ）Ｂ−３                                  （１−１３）        ３％
３−ＨＢＢ（Ｆ，Ｆ）−Ｆ                                （２−８）        １６％
３−ＢＢ（Ｆ，Ｆ）ＸＢ（Ｆ，Ｆ）−Ｆ                    （２−１８）      ２１％
３−ＨＨＢＢ（Ｆ，Ｆ）−Ｆ                              （２−１９）        ３％
３−ＢＢ（Ｆ）Ｂ（Ｆ，Ｆ）ＸＢ（Ｆ，Ｆ）−Ｆ            （２−２９）        ３％
４−ＢＢ（Ｆ）Ｂ（Ｆ，Ｆ）ＸＢ（Ｆ，Ｆ）−Ｆ            （２−２９）      １１％
５−ＢＢ（Ｆ）Ｂ（Ｆ，Ｆ）ＸＢ（Ｆ，Ｆ）−Ｆ            （２−２９）        ８％
ＮＩ＝９１．３℃；Ｔｃ＜−４０℃；η＝３１．７ｍＰａ・ｓ；Δｎ＝０．１６０；Δε＝１３．９；Ｖｔｈ＝１．４１Ｖ；γ１＝１２３．０ｍＰａ・ｓ．
【０１９５】
［組成物例１０］
３−ＨＨ−Ｖ                                            （１−１）        ３１％
１−ＢＢ−３                                            （１−３）      ４．５％
Ｖ−ＨＨＢ−１                                          （１−５）        １２％
Ｖ−ＨＢＢ−２                                          （１−６）          ４％
２−ＢＢ（Ｆ）Ｂ−３                                    （１−８）          ３％
２−ＢＢ（Ｆ）Ｂ−５                                    （１−８）          ２％
１−ＢＢ（Ｆ）Ｂ−２Ｖ                                  （１−８）          ７％
２−ＢＢ（Ｆ）Ｂ−２Ｖ                                  （１−８）        １０％
３−ＢＢ（Ｆ）Ｂ−２Ｖ                                  （１−８）          ４％
３−ＢＢ（Ｆ）Ｂ（Ｆ，Ｆ）−ＣＦ３                      （２−１６）        ４％
３−ＢＢ（Ｆ，Ｆ）ＸＢ（Ｆ，Ｆ）−Ｆ                    （２−１８）    ７．５％
４−ＧＢ（Ｆ）Ｂ（Ｆ，Ｆ）ＸＢ（Ｆ，Ｆ）−Ｆ            （２−２７）        ２％
３−ＢＢ（Ｆ）Ｂ（Ｆ，Ｆ）ＸＢ（Ｆ，Ｆ）−Ｆ            （２−２９）        ３％
４−ＢＢ（Ｆ）Ｂ（Ｆ，Ｆ）ＸＢ（Ｆ，Ｆ）−Ｆ            （２−２９）        ６％
ＮＩ＝８５．１℃；Ｔｃ＜−２０℃；η＝１９．４ｍＰａ・ｓ；Δｎ＝０．１５０；Δε＝５．１；Ｖｔｈ＝２．１３Ｖ；γ１＝５６．０ｍＰａ・ｓ．
【０１９６】
［組成物例１１］
３−ＨＨ−Ｖ                                            （１−１）        １８％
Ｖ−ＨＢＢ−２                                          （１−６）          １％
１−ＢＢ（Ｆ）Ｂ−２Ｖ                                  （１−８）          ３％
２−ＢＢ（Ｆ）Ｂ−２Ｖ                                  （１−８）          ６％
５−ＨＢＢ（Ｆ）Ｂ−２                                  （１−１３）        ７％
５−ＨＢＢ（Ｆ）Ｂ−３                                  （１−１３）        ３％
３−ＨＢＢ（Ｆ，Ｆ）−Ｆ                                （２−８）        １６％
３−ＧＢ（Ｆ，Ｆ）ＸＢ（Ｆ，Ｆ）−Ｆ                    （２−１４）        ２％
３−ＢＢ（Ｆ，Ｆ）ＸＢ（Ｆ，Ｆ）−Ｆ                    （２−１８）      １９％
３−ＨＨＢＢ（Ｆ，Ｆ）−Ｆ                              （２−１９）        ３％
３−ＨＢＢＸＢ（Ｆ，Ｆ）−Ｆ                            （２−２３）        ２％
３−ＢＢ（Ｆ）Ｂ（Ｆ，Ｆ）ＸＢ（Ｆ，Ｆ）−Ｆ            （２−２９）        ３％
４−ＢＢ（Ｆ）Ｂ（Ｆ，Ｆ）ＸＢ（Ｆ，Ｆ）−Ｆ            （２−２９）        ９％
５−ＢＢ（Ｆ）Ｂ（Ｆ，Ｆ）ＸＢ（Ｆ，Ｆ）−Ｆ            （２−２９）        ８％
ＮＩ＝９２．４℃；Ｔｃ＜−２０℃；η＝３１．２ｍＰａ・ｓ；Δｎ＝０．１５９；Δε＝１３．７；Ｖｔｈ＝１．５１Ｖ．
【０１９７】
［組成物例１２］
３−ＨＨ−Ｖ                                            （１−１）    ２１．５％
１−ＢＢ−３                                            （１−３）      ５．５％
２−ＢＢ（Ｆ）Ｂ−３                                    （１−８）          ９％
２−ＢＢ（Ｆ）Ｂ−５                                    （１−８）          ８％
３−ＢＢ（Ｆ）Ｂ−５                                    （１−８）        １０％
１−ＢＢ（Ｆ）Ｂ−２Ｖ                                  （１−８）          ３％
２−ＢＢ（Ｆ）Ｂ−２Ｖ                                  （１−８）          ７％
３−ＢＢ（Ｆ）Ｂ−２Ｖ                                  （１−８）          ６％
１−Ｂ２ＢＢ−２Ｖ                                      （１−９）          ２％
２−ＨＢ（Ｆ）ＢＨ−３                                  （１−１２）        ２％
５−ＨＢＢ（Ｆ）Ｂ−２                                  （１−１３）        ３％
５−ＨＢＢ（Ｆ）Ｂ−３                                  （１−１３）        ５％
３−ＢＢ（Ｆ，Ｆ）ＸＢ（Ｆ，Ｆ）−Ｆ                    （２−１８）      １５％
３−ＢＢ（Ｆ，Ｆ）ＸＢ（Ｆ）Ｂ（Ｆ，Ｆ）−Ｆ            （２−３０）        ３％
ＮＩ＝９７．８℃；Ｔｃ＜−４０℃；η＝１９．０ｍＰａ・ｓ；Δｎ＝０．１８８；Δε＝３．８．
【０１９８】
［組成物例１３］
３−ＨＨ−Ｖ                                            （１−１）        ４８％
３−ＨＨ−Ｖ１                                          （１−１）        １０％
Ｖ−ＨＨＢ−１                                          （１−５）          ８％
１−ＢＢ（Ｆ）Ｂ−２Ｖ                                  （１−８）          ８％
２−ＢＢ（Ｆ）Ｂ−２Ｖ                                  （１−８）          ９％
３−ＢＢ（Ｆ）Ｂ（Ｆ，Ｆ）−Ｆ                          （２−１５）      １２％
３−ＢＢ（Ｆ，Ｆ）ＸＢ（Ｆ，Ｆ）−Ｆ                    （２−１８）        ５％
ＮＩ＝７０．５℃；Ｔｃ＜−２０℃；η＝９．２ｍＰａ・ｓ；Δｎ＝０．１１１；Δε＝２．５；Ｖｔｈ＝２．４８Ｖ；γ１＝３５．０ｍＰａ・ｓ．
【０１９９】
［組成物例１４］
３−ＨＨ−Ｖ                                            （１−１）        ４６％
３−ＨＨ−Ｖ１                                          （１−１）          ５％
３−ＨＨＢ−１                                          （１−５）          ５％
１−ＢＢ（Ｆ）Ｂ−２Ｖ                                  （１−８）          ５％
２−ＢＢ（Ｆ）Ｂ−２Ｖ                                  （１−８）          ６％
３−ＢＢ（Ｆ）Ｂ−２Ｖ                                  （１−８）          ４％
３−ＨＨＢ（Ｆ，Ｆ）−Ｆ                                （２−２）          ９％
３−ＢＢ（Ｆ）Ｂ（Ｆ，Ｆ）−Ｆ                          （２−１５）        ９％
３−ＢＢ（Ｆ，Ｆ）ＸＢ（Ｆ，Ｆ）−Ｆ                    （２−１８）        ２％
３−ＢＢ（Ｆ）Ｂ（Ｆ，Ｆ）ＸＢ（Ｆ，Ｆ）−Ｆ            （２−２９）        ５％
４−ＢＢ（Ｆ）Ｂ（Ｆ，Ｆ）ＸＢ（Ｆ，Ｆ）−Ｆ            （２−２９）        ４％
ＮＩ＝７５．８℃；Ｔｃ＜−３０℃；Δｎ＝０．１１５；Δε＝４．２；Ｖｔｈ＝２．０２Ｖ；γ１＝４０．２ｍＰａ・ｓ．
【０２００】
［組成物例１５］
１−ＢＢ−３                                            （１−３）          ４％
１−ＢＢ−５                                            （１−３）          ７％
３−ＨＢＢ−２                                          （１−６）          ８％
５−Ｂ（Ｆ）ＢＢ−２                                    （１−７）        １４％
５−Ｂ（Ｆ）ＢＢ−３                                    （１−７）        １４％
３−ＢＢ（２Ｆ，３Ｆ）−Ｏ２                            （３−６）        １２％
５−ＢＢ（２Ｆ，３Ｆ）−Ｏ２                            （３−６）        １２％
３−ＨＤｈＢ（２Ｆ，３Ｆ）−Ｏ２                        （３−１３）        ９％
３−ｄｈＢＢ（２Ｆ，３Ｆ）−Ｏ２                        （３−１６）      ２０％
ＮＩ＝９０．３℃；Ｔｃ＜−２０℃；η＝４７．７ｍＰａ・ｓ；Δｎ＝０．１９３；Δε＝−３．１．
【０２０１】
［組成物例１６］
１−ＢＢ−３                                            （１−３）          ４％
３−ＨＢＢ−２                                          （１−６）          ８％
Ｖ−ＨＢＢ−２                                          （１−６）          ９％
５−Ｂ（Ｆ）ＢＢ−２                                    （１−７）          ９％
５−Ｂ（Ｆ）ＢＢ−３                                    （１−７）          ９％
３−ＨＢ（２Ｆ，３Ｆ）−Ｏ２                            （３−１）          ８％
２−ＢＢ（２Ｆ，３Ｆ）−Ｏ２                            （３−６）          ６％
３−ＢＢ（２Ｆ，３Ｆ）−Ｏ２                            （３−６）        １０％
５−ＢＢ（２Ｆ，３Ｆ）−Ｏ２                            （３−６）          ９％
３−ＨＨＢ（２Ｆ，３Ｆ）−Ｏ２                          （３−８）          ７％
２−ＨＢＢ（２Ｆ，３Ｆ）−Ｏ２                          （３−１４）        ３％
３−ＨＢＢ（２Ｆ，３Ｆ）−Ｏ２                          （３−１４）        ８％
３−ｄｈＢＢ（２Ｆ，３Ｆ）−Ｏ２                        （３−１６）      １０％
ＮＩ＝９０．７℃；Ｔｃ＜−２０℃；η＝４０．０ｍＰａ・ｓ；Δｎ＝０．１８１；Δε＝−３．５．
【０２０２】
［組成物例１７］
３−ＨＨ−Ｖ                                            （１−１）          ９％
１−ＢＢ−３                                            （１−３）          ４％
１−ＢＢ−５                                            （１−３）        １２％
３−ＨＢＢ−２                                          （１−６）          ６％
５−Ｂ（Ｆ）ＢＢ−２                                    （１−７）        １１％
５−Ｂ（Ｆ）ＢＢ−３                                    （１−７）        １１％
３−Ｈ１ＯＢ（２Ｆ，３Ｆ）−Ｏ２                        （３−３）          ７％
３−ＢＢ（２Ｆ，３Ｆ）−Ｏ２                            （３−６）        １３％
２−ＨＨ１ＯＢ（２Ｆ，３Ｆ）−Ｏ２                      （３−１０）      １３％
３−ＨＨ１ＯＢ（２Ｆ，３Ｆ）−Ｏ２                      （３−１０）      １４％
ＮＩ＝７５．０℃；Ｔｃ＜−２０℃；η＝２１．１ｍＰａ・ｓ；Δｎ＝０．１５０；Δε＝−３．３；γ１＝１５３．０ｍＰａ・ｓ．
【０２０３】
［組成物例１８］
３−ＨＢＢ−２                                          （１−６）          ９％
５−ＨＢＢ（Ｆ）Ｂ−２                                  （１−１３）      １３％
３−ＢＢ（２Ｆ，５Ｆ）Ｂ−３                            （１）              ７％
３−ＨＨＸＢ（Ｆ，Ｆ）−Ｆ                              （２−４）          １％
２−ＢＢ−Ｃ                                            （２−３７）      １５％
５−ＢＢ−Ｃ                                            （２−３７）      １５％
２−ＢＥＢ−Ｃ                                          （２−３８）      １０％
２−ＢＥＢ（Ｆ）−Ｃ                                    （２−３８）        ５％
２−ＨＨＢ（Ｆ）−Ｃ                                    （２−３９）      １０％
３−ＨＨＢ（Ｆ）−Ｃ                                    （２−３９）      １５％
ＮＩ＝１１４．２℃；Ｔｃ＜−２０℃；η＝５４．０ｍＰａ・ｓ；Δｎ＝０．２０２；Δε＝１６．１；Ｖｔｈ＝１．５２Ｖ．
【０２０４】
［組成物例１９］
１−ＢＴＢ−３                                          （１−１４）        ４％
２−ＢＴＢ−１                                          （１−１４）        ８％
２−ＢＴＢ−Ｏ１                                        （１−１４）      １１％
３−Ｈ２ＢＴＢ−２                                      （１−１５）        ６％
３−Ｈ２ＢＴＢ−３                                      （１−１５）        ６％
３−Ｈ２ＢＴＢ−４                                      （１−１５）        ６％
３−ＨＢ（Ｆ）ＴＢ−２                                  （１−１６）        ８％
３−ＨＢ（Ｆ）ＴＢ−３                                  （１−１６）        ８％
３−ＨＢ（Ｆ）ＴＢ−４                                  （１−１６）        ８％
３−ＨＢ−Ｃ                                            （２−３６）        ４％
１Ｖ２−ＢＥＢ（Ｆ，Ｆ）−Ｃ                            （２−３８）      １９％
２−ＨＨＢ−Ｃ                                          （２−３９）        ５％
３−ＨＨＢ−Ｃ                                          （２−３９）        ５％
２−ＨＨＢ（Ｆ）−Ｃ                                    （２−３９）        ２％
ＮＩ＝１０４．６℃；η＝３１．９ｍＰａ・ｓ；Δｎ＝０．２２４；Δε＝１５．０；Ｖｔｈ＝１．６３Ｖ．
【０２０５】
［組成物例２０］
４−ＢＴＢ−Ｏ２                                        （１−１４）      １０％
５−ＢＴＢ−Ｏ１                                        （１−１４）      １０％
３−ＨＢ（Ｆ）ＴＢ−２                                  （１−１６）        ８％
３−ＨＢ（Ｆ）ＴＢ−２                                  （１−１６）        ７％
２−ＰｙＢＨ−３                                        （１−１７）        ７％
２−ＢＥＢ−Ｃ                                          （２−３８）      １２％
３−ＢＥＢ−Ｃ                                          （２−３８）        ４％
３−ＰｙＢＢ−Ｆ                                        （２）              ９％
４−ＰｙＢＢ−Ｆ                                        （２）              ９％
５−ＰｙＢＢ−Ｆ                                        （２）              ９％
３−ＰｙＢ（Ｆ）−Ｆ                                    （２）            １５％
ＮＩ＝８９．３℃；Ｔｃ＜−２０℃；η＝３７．８ｍＰａ・ｓ；Δｎ＝０．２３０；Δε＝１２．６；Ｖｔｈ＝１．５０Ｖ．
【０２０６】
［組成物例２１］
３−ＨＨ−Ｖ                                            （１−１）        １７％
３−ＨＢＢ−２                                          （１−６）          ６％
Ｖ−ＨＢＢ−２                                          （１−６）          ６％
３−ＢＢ（２Ｆ，５Ｆ）Ｂ−３                            （１）              ５％
２−ＢＢ（２Ｆ，３Ｆ）−Ｏ２                            （３−６）        １０％
３−ＢＢ（２Ｆ，３Ｆ）−Ｏ２                            （３−６）          ８％
Ｖ２−ＢＢ（２Ｆ，３Ｆ）−Ｏ２                          （３−６）          ８％
３−ＨＤｈＢ（２Ｆ，３Ｆ）−Ｏ２                        （３−１３）        ４％
２−ＨＢＢ（２Ｆ，３Ｆ）−Ｏ２                          （３−１４）        ３％
３−ＨＢＢ（２Ｆ，３Ｆ）−Ｏ２                          （３−１４）        ８％
４−ＨＢＢ（２Ｆ，３Ｆ）−Ｏ２                          （３−１４）        ５％
５−ＨＢＢ（２Ｆ，３Ｆ）−Ｏ２                          （３−１４）        ４％
３−ｄｈＢＢ（２Ｆ，３Ｆ）−Ｏ２                        （３−１６）        ８％
３−ＨＢ（２Ｆ）Ｂ（２Ｆ，３Ｆ）−Ｏ２                  （３−１８）        ８％
ＮＩ＝８４．７℃；Ｔｃ＜−３０℃；Δｎ＝０．１５１；Δε＝−４．１；γ１＝１４１．０ｍＰａ・ｓ．
【０２０７】
［組成物例２２］
３−ＨＨ−Ｖ                                            （１−１）        １０％
１−ＢＢ−３                                            （１−３）          ４％
３−ＨＢＢ−２                                          （１−６）          ５％
Ｖ−ＨＢＢ−２                                          （１−６）        １０％
５−Ｂ（Ｆ）ＢＢ−２                                    （１−７）        １０％
３−ＢＢ（２Ｆ，５Ｆ）Ｂ−３                            （１）              ５％
３−ＨＢ（２Ｆ，３Ｆ）−Ｏ２                            （３−１）      ２．５％
２−ＢＢ（２Ｆ，３Ｆ）−Ｏ２                            （３−６）          ８％
３−ＢＢ（２Ｆ，３Ｆ）−Ｏ２                            （３−６）          ６％
Ｖ２−ＢＢ（２Ｆ，３Ｆ）−Ｏ２                          （３−６）          ８％
２−ＨＢＢ（２Ｆ，３Ｆ）−Ｏ２                          （３−１４）        ３％
３−ＨＢＢ（２Ｆ，３Ｆ）−Ｏ２                          （３−１４）        ８％
４−ＨＢＢ（２Ｆ，３Ｆ）−Ｏ２                          （３−１４）        ５％
３−ｄｈＢＢ（２Ｆ，３Ｆ）−Ｏ２                        （３−１６）        ８％
３−ＨＢ（２Ｆ）Ｂ（２Ｆ，３Ｆ）−Ｏ２                  （３−１８）    ７．５％
ＮＩ＝８６．６℃；Ｔｃ＜−３０℃；Δｎ＝０．１７１；Δε＝−３．２；γ１＝１５０．０ｍＰａ・ｓ．
【０２０８】
［組成物例２３］
３−ＨＨ−Ｖ                                            （１−１）        １０％
１−ＢＢ−３                                            （１−３）          ４％
３−ＨＢＢ−２                                          （１−６）          ５％
Ｖ−ＨＢＢ−２                                          （１−６）        １０％
５−Ｂ（Ｆ）ＢＢ−２                                    （１−７）        １０％
３−ＢＢ（２Ｆ，５Ｆ）Ｂ−３                            （１）              ５％
３−ＨＢ（２Ｆ，３Ｆ）−Ｏ２                            （３−１）      ２．５％
２−ＢＢ（２Ｆ，３Ｆ）−Ｏ２                            （３−６）          ８％
３−ＢＢ（２Ｆ，３Ｆ）−Ｏ２                            （３−６）          ６％
Ｖ２−ＢＢ（２Ｆ，３Ｆ）−Ｏ２                          （３−６）          ８％
２−ＨＢＢ（２Ｆ，３Ｆ）−Ｏ２                          （３−１４）        ３％
３−ＨＢＢ（２Ｆ，３Ｆ）−Ｏ２                          （３−１４）        ８％
４−ＨＢＢ（２Ｆ，３Ｆ）−Ｏ２                          （３−１４）        ５％
３−ＨＢ（２Ｆ）Ｂ（２Ｆ，３Ｆ）−Ｏ２                  （３−１８）    ７．５％
２−ＢＢ（２Ｆ，３Ｆ）Ｂ−３                            （３−１９）        ４％
２Ｏ−ＤＢＴＦ２−Ｏ４                                  （３−３４）        ４％
ＮＩ＝８２．３℃；Ｔｃ＜−２０℃；Δｎ＝０．１７５；Δε＝−３．３；γ１＝１４５．２ｍＰａ・ｓ．
【産業上の利用可能性】
【０２０９】
本発明の液晶組成物は、視野角調整素子の視野角スイッチング層に用いることができる。この組成物を用いた視野角調整素子および表示装置は、優れた視野角調整機能を有し、広視野角と狭視野角とを良好に切り替えることができる。
【符号の説明】
【０２１０】
１      液晶表示装置
１０    視野角調整素子
１１    視野角スイッチング層
１１ｍ  液晶分子
１１ｍ’液晶分子
１１ａ  液晶分子の分子長軸
１１ａ’液晶分子の分子長軸
１２ａ  第一の透明電極
１２ｂ  第二の透明電極
１３ａ  第一の透光性基板
１３ｂ  第二の透光性基板
２０    液晶表示素子
３０    バックライト
４１    第一の偏光板
４１ａ  第一の偏光板の透過軸
４２    第二の偏光板
４２ａ  第二の偏光板の透過軸
４３    第三の偏光板
４３ａ  第三の偏光板の透過軸
５０ａ  液晶表示装置の正面方向
５０ｂ  液晶表示装置の正面に対して所定の角度をもった方向
５０ｃ  液晶表示装置の正面に対して別の角度をもった方向
Ｒａ    第一の透明電極の配向膜に対するラビング方向
Ｒｂ    第二の透明電極の配向膜に対するラビング方向
【要約】
【課題】優れた視野角調整機能を有し、広視野角と狭視野角とを良好に切り替え可能な表示装置が得られる視野角調整素子用液晶組成物を提供する。視野角調整機能に優れ、広視野角と狭視野角とを良好に切り替え可能な視野角調整素子および視野角調整可能な表示装置を提供する。
【解決手段】成分Ａとして特定の化合物を含有する、視野角調整可能な素子の視野角スイッチング層に使用するための液晶組成物であり、この組成物は、成分Ｂとして特定の化合物をさらに含有してもよく、成分Ｃとして特定の化合物をさらに含有してもよい。
【選択図】図１【図１】
0006806227.tif 000082
【図２】
0006806227.tif 000083
【図３】
0006806227.tif 000084
【図４】
0006806227.tif 000085